КОНСТРУКЦИЯ ШИРОКОПОЛОСНОГО ОБТЕКАТЕЛЯ
BROADBAND RANDOME DESIGN

ОБЛАСТЬ ТЕХНИКИ
Настоящее раскрытие относится к конструктивным исполнениям обтекателей и, в частности, к конструктивным исполнениям обтекателей, оптимизированных для передачи широкополосных электромагнитных волн.
УРОВЕНЬ ТЕХНИКИ
В общем, микроволновые антенны накрываются обтекателями для защиты антенн от вредных погодных условий и чтобы обеспечить непрерывную и точную работу антенны. Обтекатели могут быть в форме тонкостенных обтекателей, монолитных обтекателей и многослойных обтекателей. Тонкостенные обтекатели имеют толщину обычно менее чем 1/16 дюйма и могут поддерживаться с помощью повышенного давления воздуха или с помощью несущей рамы. Монолитные обтекатели обычно изготовлены из более тяжелого монолитного ламината, а многослойные обтекатели включают материал сердцевины с низкой диэлектрической проницаемостью, находящийся между тонким внутренним и наружным слоями ламината. Материал сердцевины обычно имеет структуру пенопласта или сотовую структуру.
Независимо от материалов, используемых для образования обтекателей, структура обтекателя в общем снижает мощность сигнала электромагнитных волн, передаваемых от антенн через обтекатель. Это особенно справедливо в отношении широкополосных передач. Следовательно, желательны обтекатели с улучшенными конструктивными исполнениями, которые можно регулировать и оптимизировать для минимизации снижения мощности электромагнитного сигнала при широкополосных передачах электромагнитных волн.
КРАТКОЕ ОПИСАНИЕ
3
3
3
Согласно первому аспекту структура обтекателя может содержать компонент внутреннего приспосабливаемого слоя и многослойный компонент, лежащий сверху компонента внутреннего приспосабливаемого слоя. Компонент внутреннего приспосабливаемого слоя может содержать термореактивную пену или вспененный термопласт. Термореактивная пена может иметь плотность по меньшей мере приблизительно 300 кг/м и не более чем приблизительно 1000 кг/м. Термореактивная пена может также иметь диэлектрическую проницаемость по меньшей мере приблизительно 1,5 и не более чем приблизительно 3. Вспененный термопласт может иметь плотность не более чем приблизительно 300 кг/м. Вспененный термопласт может также иметь диэлектрическую проницаемость не более чем приблизительно 1,5. Многослойный компонент может содержать первый армированный волокнами диэлектрический слой, второй армированный волокнами диэлектрический слой, лежащий сверху первого армированного волокнами диэлектрического слоя, и третий армированный волокнами диэлектрический слой, лежащий сверху второго армированного волокнами диэлектрического слоя. Первый армированный волокнами диэлектрический слой может содержать первый материал с низкой диэлектрической проницаемостью. Второй армированный волокнами диэлектрический слой может содержать первый материал с высокой диэлектрической проницаемостью. Третий армированный волокнами диэлектрический слой может содержать второй материал с низкой диэлектрической проницаемостью.
Согласно другому аспекту структура обтекателя может содержать компонент внутреннего приспосабливаемого слоя и многослойный компонент, лежащий сверху компонента внутреннего приспосабливаемого слоя. Компонент внутреннего приспосабливаемого слоя может содержать синтактическую пену, пенопласт с закрытыми порами или их комбинации. Многослойный компонент может содержать первый армированный волокнами диэлектрический слой, второй армированный волокнами диэлектрический слой, лежащий сверху первого армированного волокнами диэлектрического слоя, и третий армированный волокнами диэлектрический слой, лежащий сверху второго армированного волокнами диэлектрического слоя. Первый армированный волокнами диэлектрический слой может содержать первый материал с низкой диэлектрической проницаемостью. Второй армированный волокнами диэлектрический слой может содержать первый материал с высокой диэлектрической проницаемостью. Третий армированный волокнами диэлектрический слой может содержать второй материал с низкой диэлектрической проницаемостью.
Краткое описание графических материалов
Варианты реализации изобретения проиллюстрированы в качестве примера и не ограничены прилагаемыми фигурами.
Фиг. 1a и 1б включают иллюстрации структуры обтекателя согласно вариантам реализации, описанным в настоящем документе;
фиг. 2a и 2б включают иллюстрации структуры обтекателя согласно вариантам реализации, описанным в настоящем документе;
фиг. 3a и 3б включают иллюстрации структуры обтекателя согласно вариантам реализации, описанным в настоящем документе;
фиг. 4a и 4б включают иллюстрации структуры обтекателя согласно вариантам реализации, описанным в настоящем документе; и
фиг. 5a и 5б включают иллюстрации структуры обтекателя согласно вариантам реализации, описанным в настоящем документе.
Специалисты в данной области оценят, что элементы на фигурах показаны для простоты и ясности и не обязательно были изображены в масштабе.
ПОДРОБНОЕ ОПИСАНИЕ ПРЕДПОЧТИТЕЛЬНОГО(ЫХ) ВАРИАНТА(ОВ) РЕАЛИЗАЦИИ ИЗОБРЕТЕНИЯ
В нижеследующей части основное внимание направлено на конкретные варианты реализации идей изобретения. Такое подробное описание предоставляет возможность способствовать описанию определенных вариантов реализации изобретения и не должно рассматриваться в качестве ограничивающего по отношению к раскрытию или идеям изобретения, или к области их применения. Будет оценено, что другие варианты реализации можно использовать на основе раскрытия и идей, представленных в настоящем документе.
Термины «содержит», «содержащий», «включает», «включающий», «имеет», «имеющий» или любые другие их варианты предназначены для обозначения неисключительного включения. Например, способ, изделие или устройство, содержащие набор признаков, не обязательно ограничены исключительно данными признаками, но могут содержать другие признаки, не указанные в явном виде или присущие такому способу, изделию или устройству. Кроме того, если явным образом не указано иное, термин «или» означает включающее «или», а не исключающее «или». Например, условию «A или B» соответствует любое из следующих утверждений: «A является истинным (или присутствует), а B является ложным (или не присутствует)», «A является ложным (или не присутствует), а B является истинным (или присутствует)», и «как A, так и В являются истинными (или присутствуют)».
Кроме того, для описания элементов и компонентов, описываемых в данном документе, используются неопределенные артикли «a» или «an». Это сделано только лишь для удобства и придания общего смысла объему изобретения. Следует понимать, что данное описание содержит выражения «один», или «по меньшей мере один», или формы единственного числа в качестве форм множественного числа, или наоборот, если явным образом не предполагается иное их значение. Например, если в данном документе описывается один элемент, вместо одного указанного элемента могут применяться несколько элементов. Аналогичным образом, если в данном документе описываются несколько элементов, то несколько указанных элементов могут замещаться одним элементом.
Варианты реализации, описанные в настоящем документе, в общем направлены на структуру обтекателя, которая содержит компонент внутреннего приспосабливаемого слоя и многослойный компонент, лежащий сверху компонента внутреннего приспосабливаемого слоя. Комбинация многослойного компонента и компонента внутреннего приспосабливаемого слоя разработана для оптимизации сополяризации и кросс-поляризации в широкополосном спектре (т.е. диапазон частоты от приблизительно 10 ГГц до приблизительно 31 ГГц).
С целями иллюстрации фиг. 1a включает иллюстрацию структуры обтекателя 100 согласно вариантам реализации, описанным в настоящем документе. Как показано на фиг. 1a, структура обтекателя 100 может содержать компонент 110 внутреннего приспосабливаемого слоя и многослойный компонент 120, лежащий сверху компонента 110 внутреннего приспосабливаемого слоя. Согласно конкретным вариантам реализации и как дополнительно показано на фиг. 1a, компонент 110 внутреннего приспосабливаемого слоя может содержать первый внутренний приспосабливаемый слой 111. Согласно еще одним вариантам реализации и как также показано на фиг. 1a, многослойный компонент 120 может содержать первый армированный волокнами диэлектрический слой 121, второй армированный волокнами диэлектрический слой 122, лежащий сверху первого армированного волокнами диэлектрического слоя 121, и третий армированный волокнами диэлектрический слой 123, лежащий сверху второго армированного волокнами диэлектрического слоя 122. Согласно некоторым вариантам реализации первый армированный волокнами диэлектрический слой 121 может содержать первый материал с низкой диэлектрической проницаемостью. Согласно еще одним вариантам реализации второй армированный волокнами диэлектрический слой 122 может содержать первый материал с высокой диэлектрической проницаемостью. Согласно еще одним вариантам реализации третий армированный волокнами диэлектрический слой 123 может содержать второй материал с низкой диэлектрической проницаемостью.
Согласно конкретным вариантам реализации компонент 110 внутреннего приспосабливаемого слоя может содержать термореактивную пену или вспененный термопласт.
3
3
3
3
3
3
3
3
3
3
3
3
3
3
3
3
3
3
3
3
3
3
3
3
3
3
3
3
3
3
3
3
3
3
3
3
3
3
3
3
3
3
Согласно некоторым вариантам реализации, где компонент 110 внутреннего приспосабливаемого слоя содержит термореактивную пену, термореактивная пена может иметь конкретную плотность. Например, термореактивная пена компонента 110 внутреннего приспосабливаемого слоя может иметь плотность по меньшей мере приблизительно 300 кг/м, такую как по меньшей мере приблизительно 310 кг/м, или по меньшей мере приблизительно 320 кг/м, или по меньшей мере приблизительно 330 кг/м, или по меньшей мере приблизительно 340 кг/м, или по меньшей мере приблизительно 350 кг/м, или по меньшей мере приблизительно 360 кг/м, или по меньшей мере приблизительно 370 кг/м, или по меньшей мере приблизительно 380 кг/м, или по меньшей мере приблизительно 390 кг/м, или по меньшей мере приблизительно 400 кг/м, или по меньшей мере приблизительно 410 кг/м, или по меньшей мере приблизительно 420 кг/м, или по меньшей мере приблизительно 430 кг/м, или по меньшей мере приблизительно 440 кг/м, или по меньшей мере приблизительно 450 кг/м, или по меньшей мере приблизительно 460 кг/м, или по меньшей мере приблизительно 470 кг/м, или по меньшей мере приблизительно 480 кг/м, или по меньшей мере приблизительно 490 кг/м, или даже по меньшей мере приблизительно 500 кг/м. Согласно еще одним другим вариантам реализации термореактивная пена компонента 110 внутреннего приспосабливаемого слоя может иметь плотность не более чем приблизительно 1000 кг/м, такую как не более чем приблизительно 990 кг/м, или не более чем приблизительно 980 кг/м, или не более чем приблизительно 970 кг/м, или не более чем приблизительно 960 кг/м, или не более чем приблизительно 950 кг/м, или не более чем приблизительно 940 кг/м, или не более чем приблизительно 930 кг/м, или не более чем приблизительно 920 кг/м, или не более чем приблизительно 910 кг/м, или не более чем приблизительно 900 кг/м, или не более чем приблизительно 890 кг/м, или не более чем приблизительно 880 кг/м, или не более чем приблизительно 870 кг/м, или не более чем приблизительно 860 кг/м, или не более чем приблизительно 850 кг/м, или не более чем приблизительно 840 кг/м, или не более чем приблизительно 830 кг/м, или не более чем приблизительно 820 кг/м, или не более чем приблизительно 810 кг/м, или даже не более чем приблизительно 800 кг/м. Следует принимать во внимание, что плотность термореактивной пены компонента 110 внутреннего приспосабливаемого слоя может находиться в диапазоне между любыми из минимальных и максимальных значений, указанных выше. Также следует принимать во внимание, что плотность термореактивной пены компонента 110 внутреннего приспосабливаемого слоя может быть любым значением между любыми из минимальных и максимальных значений, указанных выше.
Согласно еще одним другим вариантам реализации, где компонент 110 внутреннего приспосабливаемого слоя содержит термореактивную пену, термореактивная пена может иметь конкретную диэлектрическую проницаемость. Например, термореактивная пена компонента 110 внутреннего приспосабливаемого слоя может иметь диэлектрическую проницаемость по меньшей мере приблизительно 1,00, такую как по меньшей мере приблизительно 1,05, или по меньшей мере приблизительно 1,10, или по меньшей мере приблизительно 1,15, или по меньшей мере приблизительно 1,20, или по меньшей мере приблизительно 1,25, или по меньшей мере приблизительно 1,30, или по меньшей мере приблизительно 1,35, или по меньшей мере приблизительно 1,40, или по меньшей мере приблизительно 1,45, или по меньшей мере приблизительно 1,50, или по меньшей мере приблизительно 1,55, или по меньшей мере приблизительно 1,6, или по меньшей мере приблизительно 1,65, или по меньшей мере приблизительно 1,7, или по меньшей мере приблизительно 1,75, или по меньшей мере приблизительно 1,8, или по меньшей мере приблизительно 1,85, или по меньшей мере приблизительно 1,9, или по меньшей мере приблизительно 1,95, или по меньшей мере приблизительно 2,0, или по меньшей мере приблизительно 2,05, или по меньшей мере приблизительно 2,1, или по меньшей мере приблизительно 2,15, или даже по меньшей мере приблизительно 2,2. Согласно еще одним другим вариантам реализации термореактивная пена компонента 110 внутреннего приспосабливаемого слоя может иметь диэлектрическую проницаемость не более чем приблизительно 3,0, или не более чем приблизительно 2,95, или не более чем приблизительно 2,9, или не более чем приблизительно 2,85, или не более чем приблизительно 2,80, или не более чем приблизительно 2,75, или не более чем приблизительно 2,7, или не более чем приблизительно 2,65, или не более чем приблизительно 2,6, или не более чем приблизительно 2,55, или даже не более чем приблизительно 2,5. Следует принимать во внимание, что диэлектрическая проницаемость термореактивной пены компонента 110 внутреннего приспосабливаемого слоя может находиться в диапазоне между любыми из минимальных и максимальных значений, указанных выше. Также следует принимать во внимание, что диэлектрическая проницаемость термореактивной пены компонента 110 внутреннего приспосабливаемого слоя может быть любым значением между любыми из минимальных и максимальных значений, указанных выше.
3
3
3
3
3
3
3
3
3
3
3
3
3
3
3
3
3
3
3
3
3
3
3
3
3
3
3
3
3
3
3
Согласно некоторым вариантам реализации, где компонент 110 внутреннего приспосабливаемого слоя содержит вспененный термопласт, вспененный термопласт может иметь конкретную плотность. Например, вспененный термопласт компонента 110 внутреннего приспосабливаемого слоя может иметь плотность не более чем приблизительно 300 кг/м, такую как не более чем приблизительно 295 кг/м, или не более чем приблизительно 290 кг/м, или не более чем приблизительно 285 кг/м, или не более чем приблизительно 280 кг/м, или не более чем приблизительно 275 кг/м, или не более чем приблизительно 270 кг/м, или не более чем приблизительно 265 кг/м, или не более чем приблизительно 260 кг/м, или не более чем приблизительно 255 кг/м, или не более чем приблизительно 250 кг/м, или не более чем приблизительно 245 кг/м, или не более чем приблизительно 240 кг/м, или не более чем приблизительно 235 кг/м, или не более чем приблизительно 230 кг/м, или не более чем приблизительно 225 кг/м, или не более чем приблизительно 220 кг/м, или не более чем приблизительно 215 кг/м, или не более чем приблизительно 210 кг/м, или не более чем приблизительно 205 кг/м, или не более чем приблизительно 200 кг/м. Согласно еще одним вариантам реализации вспененный термопласт компонента 110 внутреннего приспосабливаемого слоя может иметь плотность по меньшей мере приблизительно 1 кг/м, такую как по меньшей мере приблизительно 10 кг/м, или по меньшей мере приблизительно 15 кг/м, или по меньшей мере приблизительно 20 кг/м, или по меньшей мере приблизительно 25 кг/м, или по меньшей мере приблизительно 30 кг/м, или по меньшей мере приблизительно 35 кг/м, или по меньшей мере приблизительно 40 кг/м, или по меньшей мере приблизительно 45 кг/м, или по меньшей мере приблизительно 50 кг/м. Следует принимать во внимание, что плотность вспененного термопласта компонента 110 внутреннего приспосабливаемого слоя может находиться в диапазоне между любыми из минимальных и максимальных значений, указанных выше. Также следует принимать во внимание, что плотность вспененного термопласта компонента 110 внутреннего приспосабливаемого слоя может быть любым значением между любыми из минимальных и максимальных значений, указанных выше.
Согласно еще одним вариантам реализации, где компонент 110 внутреннего приспосабливаемого слоя содержит вспененный термопласт, вспененный термопласт может иметь конкретную диэлектрическую проницаемость. Например, вспененный термопласт компонента 110 внутреннего приспосабливаемого слоя может иметь диэлектрическую проницаемость не более чем приблизительно 1,5, или не более чем приблизительно 1,45, или не более чем приблизительно 1,4, или не более чем приблизительно 1,35, или не более чем приблизительно 1,30, или не более чем приблизительно 1,25, или не более чем приблизительно 1,20, или не более чем приблизительно 1,15, или не более чем приблизительно 1,10, или не более чем приблизительно 1,05, или даже не более чем приблизительно 1,00. Согласно еще одним вариантам реализации вспененный термопласт компонента 110 внутреннего приспосабливаемого слоя может иметь диэлектрическую проницаемость по меньшей мере приблизительно 0,01, такую как по меньшей мере приблизительно 0,05, или по меньшей мере приблизительно 0,10, или по меньшей мере приблизительно 0,15, или по меньшей мере приблизительно 0,20, или по меньшей мере приблизительно 1,75, или по меньшей мере приблизительно 1,8, или по меньшей мере приблизительно 1,85, или по меньшей мере приблизительно 1,9, или по меньшей мере приблизительно 1,95, или по меньшей мере приблизительно 2,0, или по меньшей мере приблизительно 2,05, или по меньшей мере приблизительно 2,1, или по меньшей мере приблизительно 2,15, или даже по меньшей мере приблизительно 2,2. Следует принимать во внимание, что диэлектрическая проницаемость вспененного термопласта компонента 110 внутреннего приспосабливаемого слоя может находиться в диапазоне между любыми из минимальных и максимальных значений, указанных выше. Также следует принимать во внимание, что диэлектрическая проницаемость вспененного термопласта компонента 110 внутреннего приспосабливаемого слоя может быть любым значением между любыми из минимальных и максимальных значений, указанных выше.
Согласно еще одним вариантам реализации компонент 110 внутреннего приспосабливаемого слоя может содержать синтактическую пену. Согласно еще одним вариантам реализации компонент 110 внутреннего приспосабливаемого слоя может содержать пенопласт с закрытыми порами. Согласно еще одним вариантам реализации компонент 110 внутреннего приспосабливаемого слоя может содержать комбинацию синтактической пены и пенопласта с закрытыми порами. Согласно еще одним вариантам реализации компонент 110 внутреннего приспосабливаемого слоя может содержать синтактическую пену, пенопласт с закрытыми порами, полиметакрилимид (ПМИ), поликарбонат (ПК), полиэфиримид (ПЭИ), поливинилхлорид (ПВХ), акрилонитрилбутадиенстирол (АБС), пенополистирол или их комбинации.
Согласно еще одним вариантам реализации компонент 110 внутреннего приспосабливаемого слоя может иметь конкретную толщину. Например, компонент 110 внутреннего приспосабливаемого слоя может иметь толщину по меньшей мере приблизительно 0,1 мм, такую как по меньшей мере приблизительно 0,5 мм, или по меньшей мере приблизительно 1,0 мм, или по меньшей мере приблизительно 1,5 мм, или по меньшей мере приблизительно 2,0 мм, или по меньшей мере приблизительно 2,5 мм, или по меньшей мере приблизительно 3,0 мм, или по меньшей мере приблизительно 3,5 мм, или по меньшей мере приблизительно 4,0 мм, или по меньшей мере приблизительно 4,5 мм, или по меньшей мере приблизительно 5,0 мм. Согласно еще одним вариантам реализации внутренний приспосабливаемый слой 100 может иметь толщину не более чем приблизительно 12,5 мм, такую как не более чем приблизительно 12,0 мм, или не более чем приблизительно 11,5 мм, или не более чем приблизительно 11,0 мм, или не более чем приблизительно 10,5 мм, или не более чем приблизительно 10,0 мм, или не более чем приблизительно 9,5 мм, или не более чем приблизительно 9,0 мм, или не более чем приблизительно 8,5 мм, или не более чем приблизительно 8,0 мм, или не более чем приблизительно 7,5 мм, или не более чем приблизительно 7,0 мм, или не более чем приблизительно 6,5, или даже не более чем приблизительно 6,0 мм. Следует принимать во внимание, что толщина компонента 110 внутреннего приспосабливаемого слоя может находиться в диапазоне между любыми из минимальных и максимальных значений, указанных выше. Также следует принимать во внимание, что толщина компонента 110 внутреннего приспосабливаемого слоя может быть любым значением между любыми из минимальных и максимальных значений, указанных выше.
Согласно конкретным вариантам реализации компонент 110 внутреннего приспосабливаемого слоя может быть одним слоем материала. Согласно еще одним вариантам реализации и как показано на фиг. 1a, один слой материала может быть одним первым внутренним приспосабливаемым слоем 111.
Согласно конкретным вариантам реализации первый внутренний приспосабливаемый слой 111 может содержать термореактивную пену или вспененный термопласт.
3
3
3
3
3
3
3
3
3
3
3
3
3
3
3
3
3
3
3
3
3
3
3
3
3
3
3
3
3
3
3
3
3
3
3
3
3
3
3
3
3
3
Согласно некоторым вариантам реализации, где первый внутренний приспосабливаемый слой 111 содержит термореактивную пену, термореактивная пена может иметь конкретную плотность. Например, термореактивная пена первого внутреннего приспосабливаемого слоя 111 может иметь плотность по меньшей мере приблизительно 300 кг/м, такую как по меньшей мере приблизительно 310 кг/м, или по меньшей мере приблизительно 320 кг/м, или по меньшей мере приблизительно 330 кг/м, или по меньшей мере приблизительно 340 кг/м, или по меньшей мере приблизительно 350 кг/м, или по меньшей мере приблизительно 360 кг/м, или по меньшей мере приблизительно 370 кг/м, или по меньшей мере приблизительно 380 кг/м, или по меньшей мере приблизительно 390 кг/м, или по меньшей мере приблизительно 400 кг/м, или по меньшей мере приблизительно 410 кг/м, или по меньшей мере приблизительно 420 кг/м, или по меньшей мере приблизительно 430 кг/м, или по меньшей мере приблизительно 440 кг/м, или по меньшей мере приблизительно 450 кг/м, или по меньшей мере приблизительно 460 кг/м, или по меньшей мере приблизительно 470 кг/м, или по меньшей мере приблизительно 480 кг/м, или по меньшей мере приблизительно 490 кг/м, или даже по меньшей мере приблизительно 500 кг/м. Согласно еще одним вариантам реализации термореактивная пена первого внутреннего приспосабливаемого слоя 111 может иметь плотность не более чем приблизительно 1000 кг/м, такую как не более чем приблизительно 990 кг/м, или не более чем приблизительно 980 кг/м, или не более чем приблизительно 970 кг/м, или не более чем приблизительно 960 кг/м, или не более чем приблизительно 950 кг/м, или не более чем приблизительно 940 кг/м, или не более чем приблизительно 930 кг/м, или не более чем приблизительно 920 кг/м, или не более чем приблизительно 910 кг/м, или не более чем приблизительно 900 кг/м, или не более чем приблизительно 890 кг/м, или не более чем приблизительно 880 кг/м, или не более чем приблизительно 870 кг/м, или не более чем приблизительно 860 кг/м, или не более чем приблизительно 850 кг/м, или не более чем приблизительно 840 кг/м, или не более чем приблизительно 830 кг/м, или не более чем приблизительно 820 кг/м, или не более чем приблизительно 810 кг/м, или даже не более чем приблизительно 800 кг/м. Следует принимать во внимание, что плотность термореактивной пены первого внутреннего приспосабливаемого слоя 111 может находиться в диапазоне между любыми из минимальных и максимальных значений, указанных выше. Также следует принимать во внимание, что плотность термореактивной пены первого внутреннего приспосабливаемого слоя 111 может быть любым значением между любыми из минимальных и максимальных значений, указанных выше.
Согласно еще одним вариантам реализации, где первый внутренний приспосабливаемый слой 111 содержит термореактивную пену, термореактивная пена может иметь конкретную диэлектрическую проницаемость. Например, термореактивная пена первого внутреннего приспосабливаемого слоя 111 может иметь диэлектрическую проницаемость по меньшей мере приблизительно 1,00, такую как по меньшей мере приблизительно 1,05, или по меньшей мере приблизительно 1,10, или по меньшей мере приблизительно 1,15, или по меньшей мере приблизительно 1,20, или по меньшей мере приблизительно 1,25, или по меньшей мере приблизительно 1,30, или по меньшей мере приблизительно 1,35, или по меньшей мере приблизительно 1,40, или по меньшей мере приблизительно 1,45, или по меньшей мере приблизительно 1,50, или по меньшей мере приблизительно 1,55, или по меньшей мере приблизительно 1,6, или по меньшей мере приблизительно 1,65, или по меньшей мере приблизительно 1,7, или по меньшей мере приблизительно 1,75, или по меньшей мере приблизительно 1,8, или по меньшей мере приблизительно 1,85, или по меньшей мере приблизительно 1,9, или по меньшей мере приблизительно 1,95, или по меньшей мере приблизительно 2,0, или по меньшей мере приблизительно 2,05, или по меньшей мере приблизительно 2,1, или по меньшей мере приблизительно 2,15, или даже по меньшей мере приблизительно 2,2. Согласно еще одним другим вариантам реализации термореактивная пена первого внутреннего приспосабливаемого слоя 111 может иметь диэлектрическую проницаемость не более чем приблизительно 3,0, или не более чем приблизительно 2,95, или не более чем приблизительно 2,9, или не более чем приблизительно 2,85, или не более чем приблизительно 2,80, или не более чем приблизительно 2,75, или не более чем приблизительно 2,7, или не более чем приблизительно 2,65, или не более чем приблизительно 2,6, или не более чем приблизительно 2,55, или даже не более чем приблизительно 2,5. Следует принимать во внимание, что диэлектрическая проницаемость термореактивной пены первого внутреннего приспосабливаемого слоя 111 может находиться в диапазоне между любыми из минимальных и максимальных значений, указанных выше. Также следует принимать во внимание, что диэлектрическая проницаемость термореактивной пены первого внутреннего приспосабливаемого слоя 111 может быть любым значением между любыми из минимальных и максимальных значений, указанных выше.
3
3
3
3
3
3
3
3
3
3
3
3
3
3
3
3
3
3
3
3
3
3
3
3
3
3
3
3
3
3
3
Согласно некоторым вариантам реализации, где первый внутренний приспосабливаемый слой 111 содержит вспененный термопласт, вспененный термопласт может иметь конкретную плотность. Например, вспененный термопласт первого внутреннего приспосабливаемого слоя 111 может иметь плотность не более чем приблизительно 300 кг/м, такую как не более чем приблизительно 295 кг/м, или не более чем приблизительно 290 кг/м, или не более чем приблизительно 285 кг/м, или не более чем приблизительно 280 кг/м, или не более чем приблизительно 275 кг/м, или не более чем приблизительно 270 кг/м, или не более чем приблизительно 265 кг/м, или не более чем приблизительно 260 кг/м, или не более чем приблизительно 255 кг/м, или не более чем приблизительно 250 кг/м, или не более чем приблизительно 245 кг/м, или не более чем приблизительно 240 кг/м, или не более чем приблизительно 235 кг/м, или не более чем приблизительно 230 кг/м, или не более чем приблизительно 225 кг/м, или не более чем приблизительно 220 кг/м, или не более чем приблизительно 215 кг/м, или не более чем приблизительно 210 кг/м, или не более чем приблизительно 205 кг/м, или не более чем приблизительно 200 кг/м. Согласно еще одним вариантам реализации вспененный термопласт первого внутреннего приспосабливаемого слоя 111 может иметь плотность по меньшей мере приблизительно 1 кг/м, такую как по меньшей мере приблизительно 10 кг/м, или по меньшей мере приблизительно 15 кг/м, или по меньшей мере приблизительно 20 кг/м, или по меньшей мере приблизительно 25 кг/м, или по меньшей мере приблизительно 30 кг/м, или по меньшей мере приблизительно 35 кг/м, или по меньшей мере приблизительно 40 кг/м, или по меньшей мере приблизительно 45 кг/м, или по меньшей мере приблизительно 50 кг/м. Следует принимать во внимание, что плотность вспененного термопласта первого внутреннего приспосабливаемого слоя 111 может находиться в диапазоне между любыми из минимальных и максимальных значений, указанных выше. Также следует принимать во внимание, что плотность вспененного термопласта первого внутреннего приспосабливаемого слоя 111 может быть любым значением между любыми из минимальных и максимальных значений, указанных выше.
Согласно еще одним вариантам реализации, где первый внутренний приспосабливаемый слой 111 содержит вспененный термопласт, вспененный термопласт может иметь конкретную диэлектрическую проницаемость. Например, вспененный термопласт первого внутреннего приспосабливаемого слоя 111 может иметь диэлектрическую проницаемость не более чем приблизительно 1,5, или не более чем приблизительно 1,45, или не более чем приблизительно 1,4, или не более чем приблизительно 1,35, или не более чем приблизительно 1,30, или не более чем приблизительно 1,25, или не более чем приблизительно 1,20, или не более чем приблизительно 1,15, или не более чем приблизительно 1,10, или не более чем приблизительно 1,05, или даже не более чем приблизительно 1,00. Согласно еще одним вариантам реализации вспененный термопласт первого внутреннего приспосабливаемого слоя 111 может иметь диэлектрическую проницаемость по меньшей мере приблизительно 0,01, такую как по меньшей мере приблизительно 0,05, или по меньшей мере приблизительно 0,10, или по меньшей мере приблизительно 0,15, или по меньшей мере приблизительно 0,20, или по меньшей мере приблизительно 1,75, или по меньшей мере приблизительно 1,8, или по меньшей мере приблизительно 1,85, или по меньшей мере приблизительно 1,9, или по меньшей мере приблизительно 1,95, или по меньшей мере приблизительно 2,0, или по меньшей мере приблизительно 2,05, или по меньшей мере приблизительно 2,1, или по меньшей мере приблизительно 2,15, или даже по меньшей мере приблизительно 2,2. Следует принимать во внимание, что диэлектрическая проницаемость вспененного термопласта первого внутреннего приспосабливаемого слоя 111 может находиться в диапазоне между любыми из минимальных и максимальных значений, указанных выше. Также следует принимать во внимание, что диэлектрическая проницаемость вспененного термопласта первого внутреннего приспосабливаемого слоя 111 может быть любым значением между любыми из минимальных и максимальных значений, указанных выше.
Согласно еще одним вариантам реализации компонент 111 первого внутреннего приспосабливаемого слоя может содержать синтактическую пену. Согласно еще одним вариантам реализации компонент 111 первого внутреннего приспосабливаемого слоя может содержать пенопласт с закрытыми порами. Согласно еще одним вариантам реализации компонент 111 первого внутреннего приспосабливаемого слоя может содержать комбинацию синтактической пены и пенопласта с закрытыми порами. Согласно еще одним вариантам реализации компонент 111 первого внутреннего приспосабливаемого слоя может содержать синтактическую пену, пенопласт с закрытыми порами, полиметакрилимид (ПМИ), поликарбонат (ПК), полиэфиримид (ПЭИ), поливинилхлорид (ПВХ), акрилонитрилбутадиенстирол (АБС), пенополистирол или их комбинации.
Согласно еще одним вариантам реализации первый внутренний приспосабливаемый слой 111 может иметь конкретную толщину. Например, первый внутренний приспосабливаемый слой 111 может иметь толщину по меньшей мере приблизительно 0,1 мм, такую как по меньшей мере приблизительно 0,3 мм, или по меньшей мере приблизительно 0,5 мм, или по меньшей мере приблизительно 0,7 мм, или по меньшей мере приблизительно 1,0 мм, или по меньшей мере приблизительно 1,3 мм, или по меньшей мере приблизительно 1,5 мм, или по меньшей мере приблизительно 1,7 мм, или по меньшей мере приблизительно 2,0 мм, или по меньшей мере приблизительно 2,5 мм, или по меньшей мере приблизительно 3,0 мм. Согласно еще одним вариантам реализации внутренний приспосабливаемый слой 100 может иметь толщину не более чем приблизительно 6,25 мм, такую как не более чем приблизительно 6,0 мм, или не более чем приблизительно 5,75 мм, или не более чем приблизительно 5,5 мм, или не более чем приблизительно 5,25 мм, или не более чем приблизительно 5,0 мм, или не более чем приблизительно 4,75 мм, или не более чем приблизительно 4,5 мм, или не более чем приблизительно 4,25 мм, или не более чем приблизительно 4,0 мм, или не более чем приблизительно 3,75 мм, или даже не более чем приблизительно 3,5 мм. Следует принимать во внимание, что толщина первого внутреннего приспосабливаемого слоя 111 может находиться в диапазоне между любыми из минимальных и максимальных значений, указанных выше. Также следует принимать во внимание, что толщина первого внутреннего приспосабливаемого слоя 111 может быть любым значением между любыми из минимальных и максимальных значений, указанных выше.
Согласно еще одним вариантам реализации первый материал с низкой диэлектрической проницаемостью первого армированного волокнами диэлектрического слоя 121 может иметь конкретную диэлектрическую проницаемость. Например, первый материал с низкой диэлектрической проницаемостью может иметь диэлектрическую проницаемость не более чем приблизительно 3,5, такую как не более чем приблизительно 3,45, или не более чем приблизительно 3,4, или не более чем приблизительно 3,35, или не более чем приблизительно 3,3, или не более чем приблизительно 3,25, или не более чем приблизительно 3,2, или не более чем приблизительно 3,15, или не более чем приблизительно 3,1, или не более чем приблизительно 3,05, или даже не более чем приблизительно 3,0. Согласно еще одним вариантам реализации первый материал с низкой диэлектрической проницаемостью может иметь диэлектрическую проницаемость по меньшей мере приблизительно 1,5, такую как по меньшей мере приблизительно 1,55, или по меньшей мере приблизительно 1,6, или по меньшей мере приблизительно 1,65, или по меньшей мере приблизительно 1,7, или по меньшей мере приблизительно 1,75, или по меньшей мере приблизительно 1,8, или по меньшей мере приблизительно 1,85, или по меньшей мере приблизительно 1,9, или по меньшей мере приблизительно 1,95, или даже по меньшей мере приблизительно 2,0. Следует принимать во внимание, что диэлектрическая проницаемость первого материала с низкой диэлектрической проницаемостью может находиться в диапазоне между любыми из минимальных и максимальных значений, указанных выше. Также следует принимать во внимание, что диэлектрическая проницаемость первого материала с низкой диэлектрической проницаемостью может быть любым значением между любыми из минимальных и максимальных значений, указанных выше.
Согласно еще одним вариантам реализации первый армированный волокнами диэлектрический слой 121 может иметь конкретную диэлектрическую проницаемость. Например, первый армированный волокнами диэлектрический слой 121 может иметь диэлектрическую проницаемость не более чем приблизительно 3,5, такую как не более чем приблизительно 3,45, или не более чем приблизительно 3,4, или не более чем приблизительно 3,35, или не более чем приблизительно 3,3, или не более чем приблизительно 3,25, или не более чем приблизительно 3,2, или не более чем приблизительно 3,15, или не более чем приблизительно 3,1, или не более чем приблизительно 3,05, или даже не более чем приблизительно 3,0. Согласно еще одним вариантам реализации первый армированный волокнами диэлектрический слой 121 может иметь диэлектрическую проницаемость по меньшей мере приблизительно 1,5, такую как по меньшей мере приблизительно 1,55, или по меньшей мере приблизительно 1,6, или по меньшей мере приблизительно 1,65, или по меньшей мере приблизительно 1,7, или по меньшей мере приблизительно 1,75, или по меньшей мере приблизительно 1,8, или по меньшей мере приблизительно 1,85, или по меньшей мере приблизительно 1,9, или по меньшей мере приблизительно 1,95, или даже по меньшей мере приблизительно 2,0. Следует принимать во внимание, что диэлектрическая проницаемость первого армированного волокнами диэлектрического слоя 121 может находиться в диапазоне между любыми из минимальных и максимальных значений, указанных выше. Также следует принимать во внимание, что диэлектрическая проницаемость первого армированного волокнами диэлектрического слоя 121 может быть любым значением между любыми из минимальных и максимальных значений, указанных выше.
Согласно еще одним вариантам реализации первый материал с низкой диэлектрической проницаемостью первого армированного волокнами диэлектрического слоя 121 может содержать полиэтилен (ПЭ), полипропилен (ПП), политетрафторэтилен (ПТФЭ), полиамид (ПА) или их комбинации. Согласно еще одним вариантам реализации первый материал с низкой диэлектрической проницаемостью первого армированного волокнами диэлектрического слоя 121 может содержать полиэтиленовые (ПЭ) волокна, полипропиленовые (ПП) волокна, политетрафторэтиленовые (ПТФЭ) волокна, полиамидные (ПА) волокна или их комбинации. Согласно еще одним вариантам реализации первый материал с низкой диэлектрической проницаемостью первого армированного волокнами диэлектрического слоя 121 может содержать полиэтилен (ПЭ), полипропилен (ПП), политетрафторэтилен (ПТФЭ), полиамид (ПА), полиэтиленовые (ПЭ) волокна, полипропиленовые (ПП) волокна, политетрафторэтиленовые (ПТФЭ) волокна, полиамидные (ПА) волокна или их комбинации.
Согласно еще одним вариантам реализации первый армированный волокнами диэлектрический слой 121 может содержать полиэтилен (ПЭ), полипропилен (ПП), политетрафторэтилен (ПТФЭ), полиамид (ПА) или их комбинации. Согласно еще одним вариантам реализации первый армированный волокнами диэлектрический слой 121 может содержать полиэтиленовые (ПЭ) волокна, полипропиленовые (ПП) волокна, политетрафторэтиленовые (ПТФЭ) волокна, полиамидные (ПА) волокна или их комбинации. Согласно еще одним вариантам реализации первый армированный волокнами диэлектрический слой 121 может содержать полиэтилен (ПЭ), полипропилен (ПП), политетрафторэтилен (ПТФЭ), полиамид (ПА), полиэтиленовые (ПЭ) волокна, полипропиленовые (ПП) волокна, политетрафторэтиленовые (ПТФЭ) волокна, полиамидные (ПА) волокна или их комбинации.
Согласно еще одним вариантам реализации первый армированный волокнами диэлектрический слой 121 может иметь конкретную толщину. Например, первый армированный волокнами диэлектрический слой 121 может иметь толщину по меньшей мере приблизительно 0,10 мм, такую как по меньшей мере приблизительно 0,11 мм, или по меньшей мере приблизительно 0,12 мм, или по меньшей мере приблизительно 0,13 мм, или по меньшей мере приблизительно 0,14 мм, или по меньшей мере приблизительно 0,15 мм, или по меньшей мере приблизительно 0,2 мм, или по меньшей мере приблизительно 0,3 мм, или по меньшей мере приблизительно 0,4 мм, или по меньшей мере приблизительно 0,5 мм, или по меньшей мере приблизительно 1,0 мм, или по меньшей мере приблизительно 1,5 мм, или даже по меньшей мере приблизительно 2,0 мм. Согласно еще одним вариантам реализации первый армированный волокнами диэлектрический слой 121 может иметь толщину не более чем приблизительно 6,5 мм, такую как не более чем приблизительно 6,0 мм, или не более чем приблизительно 5,5 мм, или не более чем приблизительно 5,0 мм, или не более чем приблизительно 4,5 мм, или даже не более чем приблизительно 4,0 мм.Следует принимать во внимание, что толщина первого армированного волокнами диэлектрического слоя 121 может находиться в диапазоне между любыми из минимальных и максимальных значений, указанных выше. Также следует принимать во внимание, что толщина первого армированного волокнами диэлектрического слоя 121 может быть любым значением между любыми из минимальных и максимальных значений, указанных выше.
Согласно еще одним вариантам реализации первый материал с высокой диэлектрической проницаемостью второго армированного волокнами диэлектрического слоя 122 может иметь конкретную диэлектрическую проницаемость. Например, первый материал с высокой диэлектрической проницаемостью может иметь диэлектрическую проницаемость не более чем приблизительно 8, такую как не более чем приблизительно 8,75, или не более чем приблизительно 8,5, или не более чем приблизительно 8,25, или не более чем приблизительно 8,0, или не более чем приблизительно 7,75, или не более чем приблизительно 7,5, или не более чем приблизительно 7,25, или не более чем приблизительно 7,0, или не более чем приблизительно 6,75, или не более чем приблизительно 6,5, или не более чем приблизительно 6,25, или не более чем приблизительно 6,0, или не более чем приблизительно 5,75, или не более чем приблизительно 5,5, или не более чем приблизительно 5,25, или не более чем приблизительно 5,0. Согласно еще одним вариантам реализации первый материал с высокой диэлектрической проницаемостью может иметь диэлектрическую проницаемость по меньшей мере приблизительно 2,5, такую как по меньшей мере приблизительно 2,75, или по меньшей мере приблизительно 3,0, или по меньшей мере приблизительно 3,25, или по меньшей мере приблизительно 3,5, или по меньшей мере приблизительно 3,75, или по меньшей мере приблизительно 4,0, или по меньшей мере приблизительно 4,25, или по меньшей мере приблизительно 4,5, или даже по меньшей мере приблизительно 4,75. Следует принимать во внимание, что диэлектрическая проницаемость первого материала с высокой диэлектрической проницаемостью может находиться в диапазоне между любыми из минимальных и максимальных значений, указанных выше. Также следует принимать во внимание, что диэлектрическая проницаемость первого материала с высокой диэлектрической проницаемостью может быть любым значением между любыми из минимальных и максимальных значений, указанных выше.
Согласно еще одним вариантам реализации второй армированный волокнами диэлектрический слой 122 может иметь конкретную диэлектрическую проницаемость. Например, второй армированный волокнами диэлектрический слой 122 может иметь диэлектрическую проницаемость не более чем приблизительно 8, такую как не более чем приблизительно 8,75, или не более чем приблизительно 8,5, или не более чем приблизительно 8,25, или не более чем приблизительно 8,0, или не более чем приблизительно 7,75, или не более чем приблизительно 7,5, или не более чем приблизительно 7,25, или не более чем приблизительно 7,0, или не более чем приблизительно 6,75, или не более чем приблизительно 6,5, или не более чем приблизительно 6,25, или не более чем приблизительно 6,0, или не более чем приблизительно 5,75, или не более чем приблизительно 5,5, или не более чем приблизительно 5,25, или не более чем приблизительно 5,0. Согласно еще одним вариантам реализации второй армированный волокнами диэлектрический слой 122 может иметь диэлектрическую проницаемость по меньшей мере приблизительно 2,5, такую как по меньшей мере приблизительно 2,75, или по меньшей мере приблизительно 3,0, или по меньшей мере приблизительно 3,25, или по меньшей мере приблизительно 3,5, или по меньшей мере приблизительно 3,75, или по меньшей мере приблизительно 4,0, или по меньшей мере приблизительно 4,25, или по меньшей мере приблизительно 4,5, или даже по меньшей мере приблизительно 4,75. Следует принимать во внимание, что диэлектрическая проницаемость второго армированного волокнами диэлектрического слоя 122 может находиться в диапазоне между любыми из минимальных и максимальных значений, указанных выше. Также следует принимать во внимание, что диэлектрическая проницаемость второго армированного волокнами диэлектрического слоя 122 может быть любым значением между любыми из минимальных и максимальных значений, указанных выше.
Согласно еще одним вариантам реализации первый материал с высокой диэлектрической проницаемостью второго армированного волокнами диэлектрического слоя 122 может содержать стекловолокна в полимерной матрице. Согласно еще одним вариантам реализации первый материал с высокой диэлектрической проницаемостью второго армированного волокнами диэлектрического слоя 122 может содержать стекловолокна в полиэфирной матрице. Согласно еще одним вариантам реализации первый материал с высокой диэлектрической проницаемостью второго армированного волокнами диэлектрического слоя 122 может содержать стекловолокна в матрице из смолы. Согласно еще одним вариантам реализации первый материал с высокой диэлектрической проницаемостью второго армированного волокнами диэлектрического слоя 122 может содержать стекловолокна в матрице из цианатного сложного эфира. Согласно еще одним вариантам реализации первый материал с высокой диэлектрической проницаемостью второго армированного волокнами диэлектрического слоя 122 может содержать любую комбинацию стекловолокон в полимерной матрице, стекловолокон в полиэфирной матрице, стекловолокон в матрице из смолы и стекловолокон в матрице из цианатного сложного эфира.
Согласно еще одним вариантам реализации второй армированный волокнами диэлектрический слой 122 может содержать стекловолокна в полимерной матрице. Согласно еще одним вариантам реализации второй армированный волокнами диэлектрический слой 122 может содержать стекловолокна в полиэфирной матрице. Согласно еще одним вариантам реализации второй армированный волокнами диэлектрический слой 122 может содержать стекловолокна в матрице из смолы. Согласно еще одним вариантам реализации второй армированный волокнами диэлектрический слой 122 может содержать стекловолокна в матрице из цианатного сложного эфира. Согласно еще одним вариантам реализации второй армированный волокнами диэлектрический слой 122 может содержать любую комбинацию стекловолокон в полимерной матрице, стекловолокон в полиэфирной матрице, стекловолокон в матрице из смолы и стекловолокон в матрице из цианатного сложного эфира.
Согласно еще одним вариантам реализации второй армированный волокнами диэлектрический слой 122 может иметь конкретную толщину. Например, второй армированный волокнами диэлектрический слой 122 может иметь толщину по меньшей мере приблизительно 0,10 мм, такую как по меньшей мере приблизительно 0,11 мм, или по меньшей мере приблизительно 0,12 мм, или по меньшей мере приблизительно 0,13 мм, или по меньшей мере приблизительно 0,14 мм, или по меньшей мере приблизительно 0,15 мм, или по меньшей мере приблизительно 0,2 мм, или по меньшей мере приблизительно 0,3 мм, или по меньшей мере приблизительно 0,4 мм, или по меньшей мере приблизительно 0,5 мм, или по меньшей мере приблизительно 1,0 мм, или по меньшей мере приблизительно 1,5 мм, или даже по меньшей мере приблизительно 2,0 мм. Согласно еще одним вариантам реализации второй армированный волокнами диэлектрический слой 122 может иметь толщину не более чем приблизительно 6,5 мм, такую как не более чем приблизительно 6,0 мм, или не более чем приблизительно 5,5 мм, или не более чем приблизительно 5,0 мм, или не более чем приблизительно 4,5, или даже не более чем приблизительно 4,0 мм.Следует принимать во внимание, что толщина второго армированного волокнами диэлектрического слоя 122 может находиться в диапазоне между любыми из минимальных и максимальных значений, указанных выше. Также следует принимать во внимание, что толщина второго армированного волокнами диэлектрического слоя 122 может быть любым значением между любыми из минимальных и максимальных значений, указанных выше.
Согласно еще одним вариантам реализации второй материал с низкой диэлектрической проницаемостью третьего армированного волокнами диэлектрического слоя 123 может иметь конкретную диэлектрическую проницаемость. Например, второй материал с низкой диэлектрической проницаемостью может иметь диэлектрическую проницаемость не более чем приблизительно 3,5, такую как не более чем приблизительно 3,45, или не более чем приблизительно 3,4, или не более чем приблизительно 3,35, или не более чем приблизительно 3,3, или не более чем приблизительно 3,25, или не более чем приблизительно 3,2, или не более чем приблизительно 3,15, или не более чем приблизительно 3,1, или не более чем приблизительно 3,05, или даже не более чем приблизительно 3,0. Согласно еще одним вариантам реализации второй материал с низкой диэлектрической проницаемостью может иметь диэлектрическую проницаемость по меньшей мере приблизительно 1,5, такую как по меньшей мере приблизительно 1,55, или по меньшей мере приблизительно 1,6, или по меньшей мере приблизительно 1,65, или по меньшей мере приблизительно 1,7, или по меньшей мере приблизительно 1,75, или по меньшей мере приблизительно 1,8, или по меньшей мере приблизительно 1,85, или по меньшей мере приблизительно 1,9, или по меньшей мере приблизительно 1,95, или даже по меньшей мере приблизительно 2,0. Следует принимать во внимание, что диэлектрическая проницаемость второго материала с низкой диэлектрической проницаемостью может находиться в диапазоне между любыми из минимальных и максимальных значений, указанных выше. Также следует принимать во внимание, что диэлектрическая проницаемость второго материала с низкой диэлектрической проницаемостью может быть любым значением между любыми из минимальных и максимальных значений, указанных выше.
Согласно еще одним вариантам реализации третий армированный волокнами диэлектрический слой 123 может иметь конкретную диэлектрическую проницаемость. Например, третий армированный волокнами диэлектрический слой 123 может иметь диэлектрическую проницаемость не более чем приблизительно 3,5, такую как не более чем приблизительно 3,45, или не более чем приблизительно 3,4, или не более чем приблизительно 3,35, или не более чем приблизительно 3,3, или не более чем приблизительно 3,25, или не более чем приблизительно 3,2, или не более чем приблизительно 3,15, или не более чем приблизительно 3,1, или не более чем приблизительно 3,05, или даже не более чем приблизительно 3,0. Согласно еще одним вариантам реализации третий армированный волокнами диэлектрический слой 123 может иметь диэлектрическую проницаемость по меньшей мере приблизительно 1,5, такую как по меньшей мере приблизительно 1,55, или по меньшей мере приблизительно 1,6, или по меньшей мере приблизительно 1,65, или по меньшей мере приблизительно 1,7, или по меньшей мере приблизительно 1,75, или по меньшей мере приблизительно 1,8, или по меньшей мере приблизительно 1,85, или по меньшей мере приблизительно 1,9, или по меньшей мере приблизительно 1,95, или даже по меньшей мере приблизительно 2,0. Следует принимать во внимание, что диэлектрическая проницаемость третьего армированного волокнами диэлектрического слоя 123 может находиться в диапазоне между любыми из минимальных и максимальных значений, указанных выше. Также следует принимать во внимание, что диэлектрическая проницаемость третьего армированного волокнами диэлектрического слоя 123 может быть любым значением между любыми из минимальных и максимальных значений, указанных выше.
Согласно еще одним вариантам реализации второй материал с низкой диэлектрической проницаемостью третьего армированного волокнами диэлектрического слоя 123 может содержать полиэтилен (ПЭ), полипропилен (ПП), политетрафторэтилен (ПТФЭ), полиамид (ПА) или их комбинации. Согласно еще одним вариантам реализации второй материал с низкой диэлектрической проницаемостью третьего армированного волокнами диэлектрического слоя 123 может содержать полиэтиленовые (ПЭ) волокна, полипропиленовые (ПП) волокна, политетрафторэтиленовые (ПТФЭ) волокна, полиамидные (ПА) волокна или их комбинации. Согласно еще одним вариантам реализации второй материал с низкой диэлектрической проницаемостью третьего армированного волокнами диэлектрического слоя 123 может содержать полиэтилен (ПЭ), полипропилен (ПП), политетрафторэтилен (ПТФЭ), полиамид (ПА), полиэтиленовые (ПЭ) волокна, полипропиленовые (ПП) волокна, политетрафторэтиленовые (ПТФЭ) волокна, полиамидные (ПА) волокна или их комбинации.
Согласно еще одним вариантам реализации третий армированный волокнами диэлектрический слой 123 может содержать полиэтилен (ПЭ), полипропилен (ПП), политетрафторэтилен (ПТФЭ), полиамид (ПА) или их комбинации. Согласно еще одним вариантам реализации третий армированный волокнами диэлектрический слой 123 может содержать полиэтиленовые (ПЭ) волокна, полипропиленовые (ПП) волокна, политетрафторэтиленовые (ПТФЭ) волокна, полиамидные (ПА) волокна или их комбинации. Согласно еще одним вариантам реализации третий армированный волокнами диэлектрический слой 123 может содержать полиэтилен (ПЭ), полипропилен (ПП), политетрафторэтилен (ПТФЭ), полиамид (ПА), полиэтиленовые (ПЭ) волокна, полипропиленовые (ПП) волокна, политетрафторэтиленовые (ПТФЭ) волокна, полиамидные (ПА) волокна или их комбинации.
Согласно еще одним вариантам реализации третий армированный волокнами диэлектрический слой 123 может иметь конкретную толщину. Например, третий армированный волокнами диэлектрический слой 123 может иметь толщину по меньшей мере приблизительно 0,10 мм, такую как по меньшей мере приблизительно 0,11 мм, или по меньшей мере приблизительно 0,12 мм, или по меньшей мере приблизительно 0,13 мм, или по меньшей мере приблизительно 0,14 мм, или по меньшей мере приблизительно 0,15 мм, или по меньшей мере приблизительно 0,2 мм, или по меньшей мере приблизительно 0,3 мм, или по меньшей мере приблизительно 0,4 мм, или по меньшей мере приблизительно 0,5 мм, или по меньшей мере приблизительно 1,0 мм, или по меньшей мере приблизительно 1,5 мм, или даже по меньшей мере приблизительно 2,0 мм. Согласно еще одним вариантам реализации третий армированный волокнами диэлектрический слой 123 может иметь толщину не более чем приблизительно 6,5 мм, такую как не более чем приблизительно 6,0 мм, или не более чем приблизительно 5,5 мм, или не более чем приблизительно 5,0 мм, или не более чем приблизительно 4,5, или даже не более чем приблизительно 4,0 мм.Следует принимать во внимание, что толщина третьего армированного волокнами диэлектрического слоя 123 может находиться в диапазоне между любыми из минимальных и максимальных значений, указанных выше. Также следует принимать во внимание, что толщина третьего армированного волокнами диэлектрического слоя 123 может быть любым значением между любыми из минимальных и максимальных значений, указанных выше.
Фиг. 1б включает иллюстрацию альтернативного варианта реализации структуры обтекателя. Для целей иллюстрации и как показано на фиг. 1б, структура 101 обтекателя может содержать компонент 110 внутреннего приспосабливаемого слоя и многослойный компонент 120, лежащий сверху компонента 110 внутреннего приспосабливаемого слоя. Согласно конкретным вариантам реализации и как дополнительно показано на фиг. 1б, компонент 110 внутреннего приспосабливаемого слоя может содержать первый внутренний приспосабливаемый слой 111 и второй внутренний приспосабливаемый слой 112. Согласно еще одним вариантам реализации и как также показано на фиг. 1a, многослойный компонент 120 может содержать первый армированный волокнами диэлектрический слой 121, второй армированный волокнами диэлектрический слой 122, лежащий сверху первого армированного волокнами диэлектрического слоя 121, и третий армированный волокнами диэлектрический слой 123, лежащий сверху второго армированного волокнами диэлектрического слоя 122. Согласно некоторым вариантам реализации первый армированный волокнами диэлектрический слой 121 может содержать первый материал с низкой диэлектрической проницаемостью. Согласно еще одним вариантам реализации второй армированный волокнами диэлектрический слой 122 может содержать первый материал с высокой диэлектрической проницаемостью. Согласно еще одним вариантам реализации третий армированный волокнами диэлектрический слой 123 может содержать второй материал с низкой диэлектрической проницаемостью.
Следует принимать во внимание, что структура 101 обтекателя и все компоненты, описанные со ссылкой на структуру 101 обтекателя, как показано на фиг. 1б, могут иметь любые характеристики, описанные в настоящем документе со ссылкой на соответствующие компоненты на фиг. 1a. В частности, характеристики структуры 101 обтекателя, компонента 110 внутреннего приспосабливаемого слоя, многослойного компонента 120, первого внутреннего приспосабливаемого слоя 111, первого армированного волокнами диэлектрического слоя 121, второго армированного волокнами диэлектрического слоя 122 и третьего армированного волокнами диэлектрического слоя 123, показанных на фиг. 1б, могут иметь любую из соответствующих характеристик, описанных в настоящем документе со ссылкой на структуру 100 обтекателя, компонент 110 внутреннего приспосабливаемого слоя, многослойный компонент 120, первый внутренний приспосабливаемый слой 111, первый армированный волокнами диэлектрический слой 121, второй армированный волокнами диэлектрический слой 122 и третий армированный волокнами диэлектрический слой 123, показанные на фиг. 1a, соответственно.
Ссылаясь теперь конкретно на фиг. 1б, согласно некоторым вариантам реализации и как показано на фиг. 1б, второй внутренний приспосабливаемый слой 112 компонента 110 внутреннего приспосабливаемого слоя может располагаться между первым внутренним приспосабливаемым слоем 111 и многослойным компонентом 120.
Согласно еще одним вариантам реализации диэлектрическая проницаемость первого внутреннего приспосабливаемого слоя 111 может быть меньше, чем диэлектрическая проницаемость второго внутреннего приспосабливаемого слоя 112.
Согласно конкретным вариантам реализации второй внутренний приспосабливаемый слой 112 может содержать термореактивную пену или вспененный термопласт.
3
3
3
3
3
3
3
3
3
3
3
3
3
3
3
3
3
3
3
3
3
3
3
3
3
3
3
3
3
3
3
3
3
3
3
3
3
3
3
3
3
3
Согласно некоторым вариантам реализации, где второй внутренний приспосабливаемый слой 112 содержит термореактивную пену, термореактивная пена может иметь конкретную плотность. Например, термореактивная пена второго внутреннего приспосабливаемого слоя 112 может иметь плотность по меньшей мере приблизительно 300 кг/м, такую как по меньшей мере приблизительно 310 кг/м, или по меньшей мере приблизительно 320 кг/м, или по меньшей мере приблизительно 330 кг/м, или по меньшей мере приблизительно 340 кг/м, или по меньшей мере приблизительно 350 кг/м, или по меньшей мере приблизительно 360 кг/м, или по меньшей мере приблизительно 370 кг/м, или по меньшей мере приблизительно 380 кг/м, или по меньшей мере приблизительно 390 кг/м, или по меньшей мере приблизительно 400 кг/м, или по меньшей мере приблизительно 410 кг/м, или по меньшей мере приблизительно 420 кг/м, или по меньшей мере приблизительно 430 кг/м, или по меньшей мере приблизительно 440 кг/м, или по меньшей мере приблизительно 450 кг/м, или по меньшей мере приблизительно 460 кг/м, или по меньшей мере приблизительно 470 кг/м, или по меньшей мере приблизительно 480 кг/м, или по меньшей мере приблизительно 490 кг/м, или даже по меньшей мере приблизительно 500 кг/м. Согласно еще одним вариантам реализации термореактивная пена второго внутреннего приспосабливаемого слоя 112 может иметь плотность не более чем приблизительно 1000 кг/м, такую как не более чем приблизительно 990 кг/м, или не более чем приблизительно 980 кг/м, или не более чем приблизительно 970 кг/м, или не более чем приблизительно 960 кг/м, или не более чем приблизительно 950 кг/м, или не более чем приблизительно 940 кг/м, или не более чем приблизительно 930 кг/м, или не более чем приблизительно 920 кг/м, или не более чем приблизительно 910 кг/м, или не более чем приблизительно 900 кг/м, или не более чем приблизительно 890 кг/м, или не более чем приблизительно 880 кг/м, или не более чем приблизительно 870 кг/м, или не более чем приблизительно 860 кг/м, или не более чем приблизительно 850 кг/м, или не более чем приблизительно 840 кг/м, или не более чем приблизительно 830 кг/м, или не более чем приблизительно 820 кг/м, или не более чем приблизительно 810 кг/м, или даже не более чем приблизительно 800 кг/м. Следует принимать во внимание, что плотность термореактивной пены второго внутреннего приспосабливаемого слоя 112 может находиться в диапазоне между любыми из минимальных и максимальных значений, указанных выше. Также следует принимать во внимание, что плотность термореактивной пены второго внутреннего приспосабливаемого слоя 112 может быть любым значением между любыми из минимальных и максимальных значений, указанных выше.
Согласно еще одним вариантам реализации, где второй внутренний приспосабливаемый слой 112 содержит термореактивную пену, термореактивная пена может иметь конкретную диэлектрическую проницаемость. Например, термореактивная пена второго внутреннего приспосабливаемого слоя 112 может иметь диэлектрическую проницаемость по меньшей мере приблизительно 1,00, такую как по меньшей мере приблизительно 1,05, или по меньшей мере приблизительно 1,10, или по меньшей мере приблизительно 1,15, или по меньшей мере приблизительно 1,20, или по меньшей мере приблизительно 1,25, или по меньшей мере приблизительно 1,30, или по меньшей мере приблизительно 1,35, или по меньшей мере приблизительно 1,40, или по меньшей мере приблизительно 1,45, или по меньшей мере приблизительно 1,50, или по меньшей мере приблизительно 1,55, или по меньшей мере приблизительно 1,6, или по меньшей мере приблизительно 1,65, или по меньшей мере приблизительно 1,7, или по меньшей мере приблизительно 1,75, или по меньшей мере приблизительно 1,8, или по меньшей мере приблизительно 1,85, или по меньшей мере приблизительно 1,9, или по меньшей мере приблизительно 1,95, или по меньшей мере приблизительно 2,0, или по меньшей мере приблизительно 2,05, или по меньшей мере приблизительно 2,1, или по меньшей мере приблизительно 2,15, или даже по меньшей мере приблизительно 2,2. Согласно еще одним другим вариантам реализации термореактивная пена второго внутреннего приспосабливаемого слоя 112 может иметь диэлектрическую проницаемость не более чем приблизительно 3,0, или не более чем приблизительно 2,95, или не более чем приблизительно 2,9, или не более чем приблизительно 2,85, или не более чем приблизительно 2,80, или не более чем приблизительно 2,75, или не более чем приблизительно 2,7, или не более чем приблизительно 2,65, или не более чем приблизительно 2,6, или не более чем приблизительно 2,55, или даже не более чем приблизительно 2,5. Следует принимать во внимание, что диэлектрическая проницаемость термореактивной пены второго внутреннего приспосабливаемого слоя 112 может находиться в диапазоне между любыми из минимальных и максимальных значений, указанных выше. Также следует принимать во внимание, что диэлектрическая проницаемость термореактивной пены второго внутреннего приспосабливаемого слоя 112 может быть любым значением между любыми из минимальных и максимальных значений, указанных выше.
3
3
3
3
3
3
3
3
3
3
3
3
3
3
3
3
3
3
3
3
3
3
3
3
3
3
3
3
3
3
3
Согласно некоторым вариантам реализации, где второй внутренний приспосабливаемый слой 112 содержит вспененный термопласт, вспененный термопласт может иметь конкретную плотность. Например, вспененный термопласт второго внутреннего приспосабливаемого слоя 112 может иметь плотность не более чем приблизительно 300 кг/м, такую как не более чем приблизительно 295 кг/м, или не более чем приблизительно 290 кг/м, или не более чем приблизительно 285 кг/м, или не более чем приблизительно 280 кг/м, или не более чем приблизительно 275 кг/м, или не более чем приблизительно 270 кг/м, или не более чем приблизительно 265 кг/м, или не более чем приблизительно 260 кг/м, или не более чем приблизительно 255 кг/м, или не более чем приблизительно 250 кг/м, или не более чем приблизительно 245 кг/м, или не более чем приблизительно 240 кг/м, или не более чем приблизительно 235 кг/м, или не более чем приблизительно 230 кг/м, или не более чем приблизительно 225 кг/м, или не более чем приблизительно 220 кг/м, или не более чем приблизительно 215 кг/м, или не более чем приблизительно 210 кг/м, или не более чем приблизительно 205 кг/м, или не более чем приблизительно 200 кг/м. Согласно еще одним вариантам реализации вспененный термопласт второго внутреннего приспосабливаемого слоя 112 может иметь плотность по меньшей мере приблизительно 1 кг/м, такую как по меньшей мере приблизительно 10 кг/м, или по меньшей мере приблизительно 15 кг/м, или по меньшей мере приблизительно 20 кг/м, или по меньшей мере приблизительно 25 кг/м, или по меньшей мере приблизительно 30 кг/м, или по меньшей мере приблизительно 35 кг/м, или по меньшей мере приблизительно 40 кг/м, или по меньшей мере приблизительно 45 кг/м, или по меньшей мере приблизительно 50 кг/м. Следует принимать во внимание, что плотность вспененного термопласта второго внутреннего приспосабливаемого слоя 112 может находиться в диапазоне между любыми из минимальных и максимальных значений, указанных выше. Также следует принимать во внимание, что плотность вспененного термопласта второго внутреннего приспосабливаемого слоя 112 может быть любым значением между любыми из минимальных и максимальных значений, указанных выше.
Согласно еще одним вариантам реализации, где второй внутренний приспосабливаемый слой 112 содержит вспененный термопласт, вспененный термопласт может иметь конкретную диэлектрическую проницаемость. Например, вспененный термопласт второго внутреннего приспосабливаемого слоя 112 может иметь диэлектрическую проницаемость не более чем приблизительно 1,5, или не более чем приблизительно 1,45, или не более чем приблизительно 1,4, или не более чем приблизительно 1,35, или не более чем приблизительно 1,30, или не более чем приблизительно 1,25, или не более чем приблизительно 1,20, или не более чем приблизительно 1,15, или не более чем приблизительно 1,10, или не более чем приблизительно 1,05, или даже не более чем приблизительно 1,00. Согласно еще одним вариантам реализации вспененный термопласт второго внутреннего приспосабливаемого слоя 112 может иметь диэлектрическую проницаемость по меньшей мере приблизительно 0,01, такую как по меньшей мере приблизительно 0,05, или по меньшей мере приблизительно 0,10, или по меньшей мере приблизительно 0,15, или по меньшей мере приблизительно 0,20, или по меньшей мере приблизительно 1,75, или по меньшей мере приблизительно 1,8, или по меньшей мере приблизительно 1,85, или по меньшей мере приблизительно 1,9, или по меньшей мере приблизительно 1,95, или по меньшей мере приблизительно 2,0, или по меньшей мере приблизительно 2,05, или по меньшей мере приблизительно 2,1, или по меньшей мере приблизительно 2,15, или даже по меньшей мере приблизительно 2,2. Следует принимать во внимание, что диэлектрическая проницаемость вспененного термопласта второго внутреннего приспосабливаемого слоя 112 может находиться в диапазоне между любыми из минимальных и максимальных значений, указанных выше. Также следует принимать во внимание, что диэлектрическая проницаемость вспененного термопласта второго внутреннего приспосабливаемого слоя 112 может быть любым значением между любыми из минимальных и максимальных значений, указанных выше.
Согласно еще одним вариантам реализации компонент 112 второго внутреннего приспосабливаемого слоя может содержать синтактическую пену. Согласно еще одним вариантам реализации компонент 112 второго внутреннего приспосабливаемого слоя может содержать пенопласт с закрытыми порами. Согласно еще одним вариантам реализации компонент 112 второго внутреннего приспосабливаемого слоя может содержать комбинацию синтактической пены и пенопласта с закрытыми порами. Согласно еще одним вариантам реализации компонент 112 второго внутреннего приспосабливаемого слоя может содержать синтактическую пену, пенопласт с закрытыми порами, полиметакрилимид (ПМИ), поликарбонат (ПК), полиэфиримид (ПЭИ), поливинилхлорид (ПВХ), акрилонитрилбутадиенстирол (АБС), пенополистирол или их комбинации.
Согласно еще одним вариантам реализации второй внутренний приспосабливаемый слой 112 может иметь конкретную толщину. Например, второй внутренний приспосабливаемый слой 112 может иметь толщину по меньшей мере приблизительно 0,1 мм, такую как по меньшей мере приблизительно 0,3 мм, или по меньшей мере приблизительно 0,5 мм, или по меньшей мере приблизительно 0,7 мм, или по меньшей мере приблизительно 1,0 мм, или по меньшей мере приблизительно 1,3 мм, или по меньшей мере приблизительно 1,5 мм, или по меньшей мере приблизительно 1,7 мм, или по меньшей мере приблизительно 2,0 мм, или по меньшей мере приблизительно 2,5 мм, или по меньшей мере приблизительно 3,0 мм. Согласно еще одним вариантам реализации внутренний приспосабливаемый слой 100 может иметь толщину не более чем приблизительно 6,25 мм, такую как не более чем приблизительно 6,0 мм, или не более чем приблизительно 5,75 мм, или не более чем приблизительно 5,5 мм, или не более чем приблизительно 5,25 мм, или не более чем приблизительно 5,0 мм, или не более чем приблизительно 4,75 мм, или не более чем приблизительно 4,5 мм, или не более чем приблизительно 4,25 мм, или не более чем приблизительно 4,0 мм, или не более чем приблизительно 3,75 мм, или даже не более чем приблизительно 3,5 мм. Следует принимать во внимание, что толщина второго внутреннего приспосабливаемого слоя 112 может находиться в диапазоне между любыми из минимальных и максимальных значений, указанных выше. Также следует принимать во внимание, что толщина второго внутреннего приспосабливаемого слоя 112 может быть любым значением между любыми из минимальных и максимальных значений, указанных выше.
Фиг. 2а включает иллюстрацию еще одного альтернативного варианта реализации структуры обтекателя. Для целей иллюстрации и как показано на фиг. 2a, структура 200 обтекателя может содержать компонент 210 внутреннего приспосабливаемого слоя, многослойный компонент 220, лежащий сверху компонента 210 внутреннего приспосабливаемого слоя, и защитный слой 230, лежащий сверху многослойного компонента 220. Согласно конкретным вариантам реализации и как дополнительно показано на фиг. 2a, компонент 210 внутреннего приспосабливаемого слоя может содержать первый внутренний приспосабливаемый слой 211. Согласно еще одним вариантам реализации и как также показано на фиг. 2a, многослойный компонент 220 может содержать первый армированный волокнами диэлектрический слой 221, второй армированный волокнами диэлектрический слой 222, лежащий сверху первого армированного волокнами диэлектрического слоя 221, и третий армированный волокнами диэлектрический слой 223, лежащий сверху второго армированного волокнами диэлектрического слоя 222. Согласно некоторым вариантам реализации первый армированный волокнами диэлектрический слой 221 может содержать первый материал с низкой диэлектрической проницаемостью. Согласно еще одним вариантам реализации второй армированный волокнами диэлектрический слой 222 может содержать первый материал с высокой диэлектрической проницаемостью. Согласно еще одним вариантам реализации третий армированный волокнами диэлектрический слой 223 может содержать второй материал с низкой диэлектрической проницаемостью.
Следует принимать во внимание, что структура 200 обтекателя и все компоненты, описанные со ссылкой на структуру 200 обтекателя, как показано на фиг. 2а, могут иметь любые характеристики, описанные в настоящем документе со ссылкой на соответствующие компоненты на фиг. 1a и 1б. В частности, характеристики структуры 200 обтекателя, компонента 210 внутреннего приспосабливаемого слоя, многослойного компонента 220, первого внутреннего приспосабливаемого слоя 211, первого армированного волокнами диэлектрического слоя 221, второго армированного волокнами диэлектрического слоя 222 и третьего армированного волокнами диэлектрического слоя 223, показанных на фиг. 2a, могут иметь любую из соответствующих характеристик, описанных в настоящем документе со ссылкой на структуру 100 (101) обтекателя, компонент 110 внутреннего приспосабливаемого слоя, многослойный компонент 120, первый внутренний приспосабливаемый слой 111, второй внутренний приспосабливаемый слой 112, первый армированный волокнами диэлектрический слой 121, второй армированный волокнами диэлектрический слой 122 и третий армированный волокнами диэлектрический слой 123, показанные на фиг. 1a и 1б, соответственно.
Ссылаясь теперь конкретно на фиг. 2a, согласно некоторым вариантам реализации защитный слой может содержать дополнительный армированный волокнами слой между самым дальним от центра слоем синтактической пены и слоями краски.
Фиг. 2б включает иллюстрацию другого альтернативного варианта реализации структуры обтекателя. Для целей иллюстрации и как показано на фиг. 2б, структура 201 обтекателя может содержать компонент 210 внутреннего приспосабливаемого слоя, многослойный компонент 220, лежащий сверху компонента 210 внутреннего приспосабливаемого слоя, и защитный слой 230, лежащий сверху многослойного компонента 220. Согласно конкретным вариантам реализации и как дополнительно показано на фиг. 2б, компонент 210 внутреннего приспосабливаемого слоя может содержать первый внутренний приспосабливаемый слой 211 и второй внутренний приспосабливаемый слой 212. Согласно еще одним вариантам реализации и как также показано на фиг. 2б, многослойный компонент 220 может содержать первый армированный волокнами диэлектрический слой 221, второй армированный волокнами диэлектрический слой 222, лежащий сверху первого армированного волокнами диэлектрического слоя 221, и третий армированный волокнами диэлектрический слой 223, лежащий сверху второго армированного волокнами диэлектрического слоя 222. Согласно некоторым вариантам реализации первый армированный волокнами диэлектрический слой 221 может содержать первый материал с низкой диэлектрической проницаемостью. Согласно еще одним вариантам реализации второй армированный волокнами диэлектрический слой 222 может содержать первый материал с высокой диэлектрической проницаемостью. Согласно еще одним вариантам реализации третий армированный волокнами диэлектрический слой 223 может содержать второй материал с низкой диэлектрической проницаемостью.
Следует принимать во внимание, что структура 201 обтекателя и все компоненты, описанные со ссылкой на структуру 201 обтекателя, как показано на фиг. 2б, могут иметь любые характеристики, описанные в настоящем документе со ссылкой на соответствующие компоненты на фиг. 1a, 1б и 2a. В частности, характеристики структуры 201 обтекателя, компонента 210 внутреннего приспосабливаемого слоя, многослойного компонента 220, первого внутреннего приспосабливаемого слоя 211, второго внутреннего приспосабливаемого слоя 212, первого армированного волокнами диэлектрического слоя 221, второго армированного волокнами диэлектрического слоя 222 и третьего армированного волокнами диэлектрического слоя 223, показанных на фиг. 2б, могут иметь любую из соответствующих характеристик, описанных в настоящем документе со ссылкой на структуру 100 (101, 200) обтекателя, компонент 110 (210) внутреннего приспосабливаемого слоя, многослойный компонент 120 (220), первый внутренний приспосабливаемый слой 111 (211), второй внутренний приспосабливаемый слой 112, первый армированный волокнами диэлектрический слой 121 (221), второй армированный волокнами диэлектрический слой 122 (222) и третий армированный волокнами диэлектрический слой 123 (223), показанные на фиг. 1a, 1б и 2a, соответственно.
Фиг. 3a включает иллюстрацию еще одного альтернативного варианта реализации структуры обтекателя. Для целей иллюстрации и как показано на фиг. 3а, структура 300 обтекателя может содержать компонент 310 внутреннего приспосабливаемого слоя, многослойный компонент 320, лежащий сверху компонента 310 внутреннего приспосабливаемого слоя, и компонент 340 наружного приспосабливаемого слоя, лежащий сверху многослойного компонента 320. Согласно конкретным вариантам реализации и как дополнительно показано на фиг. 3a, компонент 310 внутреннего приспосабливаемого слоя может содержать первый внутренний приспосабливаемый слой 311. Согласно еще одним вариантам реализации и как также показано на фиг. 3a, многослойный компонент 320 может содержать первый армированный волокнами диэлектрический слой 321, второй армированный волокнами диэлектрический слой 322, лежащий сверху первого армированного волокнами диэлектрического слоя 321, и третий армированный волокнами диэлектрический слой 323, лежащий сверху второго армированного волокнами диэлектрического слоя 322. Согласно некоторым вариантам реализации первый армированный волокнами диэлектрический слой 321 может содержать первый материал с низкой диэлектрической проницаемостью. Согласно еще одним вариантам реализации второй армированный волокнами диэлектрический слой 322 может содержать первый материал с высокой диэлектрической проницаемостью. Согласно еще одним вариантам реализации третий армированный волокнами диэлектрический слой 323 может содержать второй материал с низкой диэлектрической проницаемостью. . Согласно еще одним вариантам реализации и как также показано на фиг. 3a, компонент 340 наружного приспосабливаемого слоя может содержать первый наружный приспосабливаемый слой 341.
Следует принимать во внимание, что структура 300 обтекателя и все компоненты, описанные со ссылкой на структуру 300 обтекателя, как показано на фиг. 3a, могут иметь любые характеристики, описанные в настоящем документе со ссылкой на соответствующие компоненты на фиг. 1a, 1б, 2a и 2б. В частности, характеристики структуры 300 обтекателя, компонента 310 внутреннего приспосабливаемого слоя, многослойного компонента 320, первого внутреннего приспосабливаемого слоя 311, первого армированного волокнами диэлектрического слоя 321, второго армированного волокнами диэлектрического слоя 322 и третьего армированного волокнами диэлектрического слоя 323, показанных на фиг. 3а, могут иметь любую из соответствующих характеристик, описанных в настоящем документе со ссылкой на структуру 100 (101, 200, 201) обтекателя, компонент 110 (210) внутреннего приспосабливаемого слоя, многослойный компонент 120 (220), первый внутренний приспосабливаемый слой 111 (211), второй внутренний приспосабливаемый слой 112 (212), первый армированный волокнами диэлектрический слой 121 (221), второй армированный волокнами диэлектрический слой 122 (222) и третий армированный волокнами диэлектрический слой 123 (223), показанные на фиг. 1a и 1б, соответственно.
Ссылаясь теперь конкретно на фиг. 3a, согласно некоторым вариантам реализации компонент 340 наружного приспосабливаемого слоя может быть одним слоем материала. Согласно еще одним вариантам реализации и как показано на фиг. 3a, один слой материала может быть одним первым наружным приспосабливаемым слоем 341.
Согласно конкретным вариантам реализации первый наружный приспосабливаемый слой 341 может содержать термореактивную пену или вспененный термопласт.
3
3
3
3
3
3
3
3
3
3
3
3
3
3
3
3
3
3
3
3
3
3
3
3
3
3
3
3
3
3
3
3
3
3
3
3
3
3
3
3
3
3
Согласно некоторым вариантам реализации, где первый наружный приспосабливаемый слой 341 содержит термореактивную пену, термореактивная пена может иметь конкретную плотность. Например, термореактивная пена первого наружного приспосабливаемого слоя 341 может иметь плотность по меньшей мере приблизительно 300 кг/м, такую как по меньшей мере приблизительно 310 кг/м, или по меньшей мере приблизительно 320 кг/м, или по меньшей мере приблизительно 330 кг/м, или по меньшей мере приблизительно 340 кг/м, или по меньшей мере приблизительно 350 кг/м, или по меньшей мере приблизительно 360 кг/м, или по меньшей мере приблизительно 370 кг/м, или по меньшей мере приблизительно 380 кг/м, или по меньшей мере приблизительно 390 кг/м, или по меньшей мере приблизительно 400 кг/м, или по меньшей мере приблизительно 410 кг/м, или по меньшей мере приблизительно 420 кг/м, или по меньшей мере приблизительно 430 кг/м, или по меньшей мере приблизительно 440 кг/м, или по меньшей мере приблизительно 450 кг/м, или по меньшей мере приблизительно 460 кг/м, или по меньшей мере приблизительно 470 кг/м, или по меньшей мере приблизительно 480 кг/м, или по меньшей мере приблизительно 490 кг/м, или даже по меньшей мере приблизительно 500 кг/м. Согласно еще одним вариантам реализации термореактивная пена первого наружного приспосабливаемого слоя 341 может иметь плотность не более чем приблизительно 1000 кг/м, такую как не более чем приблизительно 990 кг/м, или не более чем приблизительно 980 кг/м, или не более чем приблизительно 970 кг/м, или не более чем приблизительно 960 кг/м, или не более чем приблизительно 950 кг/м, или не более чем приблизительно 940 кг/м, или не более чем приблизительно 930 кг/м, или не более чем приблизительно 920 кг/м, или не более чем приблизительно 910 кг/м, или не более чем приблизительно 900 кг/м, или не более чем приблизительно 890 кг/м, или не более чем приблизительно 880 кг/м, или не более чем приблизительно 870 кг/м, или не более чем приблизительно 860 кг/м, или не более чем приблизительно 850 кг/м, или не более чем приблизительно 840 кг/м, или не более чем приблизительно 830 кг/м, или не более чем приблизительно 820 кг/м, или не более чем приблизительно 810 кг/м, или даже не более чем приблизительно 800 кг/м. Следует принимать во внимание, что плотность термореактивной пены первого наружного приспосабливаемого слоя 341 может находиться в диапазоне между любыми из минимальных и максимальных значений, указанных выше. Также следует принимать во внимание, что плотность термореактивной пены первого наружного приспосабливаемого слоя 341 может быть любым значением между любыми из минимальных и максимальных значений, указанных выше.
Согласно еще одним вариантам реализации, где первый наружный приспосабливаемый слой 341 содержит термореактивную пену, термореактивная пена может иметь конкретную диэлектрическую проницаемость. Например, термореактивная пена первого наружного приспосабливаемого слоя 341 может иметь диэлектрическую проницаемость по меньшей мере приблизительно 1,00, такую как по меньшей мере приблизительно 1,05, или по меньшей мере приблизительно 1,10, или по меньшей мере приблизительно 1,15, или по меньшей мере приблизительно 1,20, или по меньшей мере приблизительно 1,25, или по меньшей мере приблизительно 1,30, или по меньшей мере приблизительно 1,35, или по меньшей мере приблизительно 1,40, или по меньшей мере приблизительно 1,45, или по меньшей мере приблизительно 1,50, или по меньшей мере приблизительно 1,55, или по меньшей мере приблизительно 1,6, или по меньшей мере приблизительно 1,65, или по меньшей мере приблизительно 1,7, или по меньшей мере приблизительно 1,75, или по меньшей мере приблизительно 1,8, или по меньшей мере приблизительно 1,85, или по меньшей мере приблизительно 1,9, или по меньшей мере приблизительно 1,95, или по меньшей мере приблизительно 2,0, или по меньшей мере приблизительно 2,05, или по меньшей мере приблизительно 2,1, или по меньшей мере приблизительно 2,15, или даже по меньшей мере приблизительно 2,2. Согласно еще одним другим вариантам реализации термореактивная пена первого наружного приспосабливаемого слоя 341 может иметь диэлектрическую проницаемость не более чем приблизительно 3,0, или не более чем приблизительно 2,95, или не более чем приблизительно 2,9, или не более чем приблизительно 2,85, или не более чем приблизительно 2,80, или не более чем приблизительно 2,75, или не более чем приблизительно 2,7, или не более чем приблизительно 2,65, или не более чем приблизительно 2,6, или не более чем приблизительно 2,55, или даже не более чем приблизительно 2,5. Следует принимать во внимание, что диэлектрическая проницаемость термореактивной пены первого наружного приспосабливаемого слоя 341 может находиться в диапазоне между любыми из минимальных и максимальных значений, указанных выше. Также следует принимать во внимание, что диэлектрическая проницаемость термореактивной пены первого наружного приспосабливаемого слоя 341 может быть любым значением между любыми из минимальных и максимальных значений, указанных выше.
3
3
3
3
3
3
3
3
3
3
3
3
3
3
3
3
3
3
3
3
3
3
3
3
3
3
3
3
3
3
3
Согласно некоторым вариантам реализации, где первый наружный приспосабливаемый слой 341 содержит вспененный термопласт, вспененный термопласт может иметь конкретную плотность. Например, вспененный термопласт первого наружного приспосабливаемого слоя 341 может иметь плотность не более чем приблизительно 300 кг/м, такую как не более чем приблизительно 295 кг/м, или не более чем приблизительно 290 кг/м, или не более чем приблизительно 285 кг/м, или не более чем приблизительно 280 кг/м, или не более чем приблизительно 275 кг/м, или не более чем приблизительно 270 кг/м, или не более чем приблизительно 265 кг/м, или не более чем приблизительно 260 кг/м, или не более чем приблизительно 255 кг/м, или не более чем приблизительно 250 кг/м, или не более чем приблизительно 245 кг/м, или не более чем приблизительно 240 кг/м, или не более чем приблизительно 235 кг/м, или не более чем приблизительно 230 кг/м, или не более чем приблизительно 225 кг/м, или не более чем приблизительно 220 кг/м, или не более чем приблизительно 215 кг/м, или не более чем приблизительно 210 кг/м, или не более чем приблизительно 205 кг/м, или не более чем приблизительно 200 кг/м. Согласно еще одним вариантам реализации вспененный термопласт первого наружного приспосабливаемого слоя 341 может иметь плотность по меньшей мере приблизительно 1 кг/м, такую как по меньшей мере приблизительно 10 кг/м, или по меньшей мере приблизительно 15 кг/м, или по меньшей мере приблизительно 20 кг/м, или по меньшей мере приблизительно 25 кг/м, или по меньшей мере приблизительно 30 кг/м, или по меньшей мере приблизительно 35 кг/м, или по меньшей мере приблизительно 40 кг/м, или по меньшей мере приблизительно 45 кг/м, или по меньшей мере приблизительно 50 кг/м. Следует принимать во внимание, что плотность вспененного термопласта первого наружного приспосабливаемого слоя 341 может находиться в диапазоне между любыми из минимальных и максимальных значений, указанных выше. Также следует принимать во внимание, что плотность вспененного термопласта первого наружного приспосабливаемого слоя 341 может быть любым значением между любыми из минимальных и максимальных значений, указанных выше.
Согласно еще одним вариантам реализации, где первый наружный приспосабливаемый слой 341 содержит вспененный термопласт, вспененный термопласт может иметь конкретную диэлектрическую проницаемость. Например, вспененный термопласт первого наружного приспосабливаемого слоя 341 может иметь диэлектрическую проницаемость не более чем приблизительно 1,5, или не более чем приблизительно 1,45, или не более чем приблизительно 1,4, или не более чем приблизительно 1,35, или не более чем приблизительно 1,30, или не более чем приблизительно 1,25, или не более чем приблизительно 1,20, или не более чем приблизительно 1,15, или не более чем приблизительно 1,10, или не более чем приблизительно 1,05, или даже не более чем приблизительно 1,00. Согласно еще одним вариантам реализации вспененный термопласт первого наружного приспосабливаемого слоя 341 может иметь диэлектрическую проницаемость по меньшей мере приблизительно 0,01, такую как по меньшей мере приблизительно 0,05, или по меньшей мере приблизительно 0,10, или по меньшей мере приблизительно 0,15, или по меньшей мере приблизительно 0,20, или по меньшей мере приблизительно 1,75, или по меньшей мере приблизительно 1,8, или по меньшей мере приблизительно 1,85, или по меньшей мере приблизительно 1,9, или по меньшей мере приблизительно 1,95, или по меньшей мере приблизительно 2,0, или по меньшей мере приблизительно 2,05, или по меньшей мере приблизительно 2,1, или по меньшей мере приблизительно 2,15, или даже по меньшей мере приблизительно 2,2. Следует принимать во внимание, что диэлектрическая проницаемость вспененного термопласта первого наружного приспосабливаемого слоя 341 может находиться в диапазоне между любыми из минимальных и максимальных значений, указанных выше. Также следует принимать во внимание, что диэлектрическая проницаемость вспененного термопласта первого наружного приспосабливаемого слоя 341 может быть любым значением между любыми из минимальных и максимальных значений, указанных выше.
Согласно еще одним вариантам реализации первый наружный приспосабливаемый слой 341 может содержать синтактическую пену. Согласно еще одним вариантам реализации первый наружный приспосабливаемый слой 341 может содержать пенопласт с закрытыми порами. Согласно еще одним вариантам реализации первый наружный приспосабливаемый слой 341 может содержать комбинацию синтактической пены и пенопласта с закрытыми порами. Согласно еще одним вариантам реализации первый наружный приспосабливаемый слой 341 может содержать синтактическую пену, пенопласт с закрытыми порами, полиметакрилимид (ПМИ), поликарбонат (ПК), полиэфиримид (ПЭИ), поливинилхлорид (ПВХ), акрилонитрилбутадиенстирол (АБС), пенополистирол или их комбинации.
Согласно еще одним вариантам реализации первый наружный приспосабливаемый слой 341 может иметь конкретную толщину. Например, первый наружный приспосабливаемый слой 341 может иметь толщину по меньшей мере приблизительно 0,1 мм, такую как по меньшей мере приблизительно 0,3 мм, или по меньшей мере приблизительно 0,5 мм, или по меньшей мере приблизительно 0,7 мм, или по меньшей мере приблизительно 1,0 мм, или по меньшей мере приблизительно 1,3 мм, или по меньшей мере приблизительно 1,5 мм, или по меньшей мере приблизительно 1,7 мм, или по меньшей мере приблизительно 2,0 мм, или по меньшей мере приблизительно 2,5 мм, или по меньшей мере приблизительно 3,0 мм. Согласно еще одним вариантам реализации внутренний приспосабливаемый слой 100 может иметь толщину не более чем приблизительно 6,25 мм, такую как не более чем приблизительно 6,0 мм, или не более чем приблизительно 5,75 мм, или не более чем приблизительно 5,5 мм, или не более чем приблизительно 5,25 мм, или не более чем приблизительно 5,0 мм, или не более чем приблизительно 4,75 мм, или не более чем приблизительно 4,5 мм, или не более чем приблизительно 4,25 мм, или не более чем приблизительно 4,0 мм, или не более чем приблизительно 3,75 мм, или даже не более чем приблизительно 3,5 мм. Следует принимать во внимание, что толщина первого наружного приспосабливаемого слоя 341 может находиться в диапазоне между любыми из минимальных и максимальных значений, указанных выше. Также следует принимать во внимание, что толщина первого наружного приспосабливаемого слоя 341 может быть любым значением между любыми из минимальных и максимальных значений, указанных выше.
Фиг. 3б включает иллюстрацию другого альтернативного варианта реализации структуры обтекателя. Для целей иллюстрации и как показано на фиг. 3б, структура 301 обтекателя может содержать компонент 310 внутреннего приспосабливаемого слоя, многослойный компонент 320, лежащий сверху компонента 310 внутреннего приспосабливаемого слоя, и компонент 340 наружного приспосабливаемого слоя, лежащий сверху многослойного компонента 320. Согласно конкретным вариантам реализации и как дополнительно показано на фиг. 3б, компонент 310 внутреннего приспосабливаемого слоя может содержать первый внутренний приспосабливаемый слой 311 и второй внутренний приспосабливаемый слой 212. Согласно еще одним вариантам реализации и как также показано на фиг. 3б, многослойный компонент 320 может содержать первый армированный волокнами диэлектрический слой 321, второй армированный волокнами диэлектрический слой 322, лежащий сверху первого армированного волокнами диэлектрического слоя 321, и третий армированный волокнами диэлектрический слой 323, лежащий сверху второго армированного волокнами диэлектрического слоя 322. Согласно некоторым вариантам реализации первый армированный волокнами диэлектрический слой 321 может содержать первый материал с низкой диэлектрической проницаемостью. Согласно еще одним вариантам реализации второй армированный волокнами диэлектрический слой 322 может содержать первый материал с высокой диэлектрической проницаемостью. Согласно еще одним вариантам реализации третий армированный волокнами диэлектрический слой 323 может содержать второй материал с низкой диэлектрической проницаемостью.
Следует принимать во внимание, что структура 301 обтекателя и все компоненты, описанные со ссылкой на структуру 301 обтекателя, как показано на фиг. 3б, могут иметь любые характеристики, описанные в настоящем документе со ссылкой на соответствующие компоненты на фиг. 1a, 1б, 2a, 2б и 3a. В частности, характеристики структуры 301 обтекателя, компонента 310 внутреннего приспосабливаемого слоя, многослойного компонента 320, компонента 340 наружного приспосабливаемого слоя, первого внутреннего приспосабливаемого слоя 311, второго внутреннего приспосабливаемого слоя 312, первого армированного волокнами диэлектрического слоя 321, второго армированного волокнами диэлектрического слоя 322 и третьего армированного волокнами диэлектрического слоя 323, показанных на фиг. 3б, могут иметь любую из соответствующих характеристик, описанных в настоящем документе со ссылкой на структуру 100 (101, 200, 201, 300) обтекателя, компонент 110 (210, 310) внутреннего приспосабливаемого слоя, многослойный компонент 120 (220), первый внутренний приспосабливаемый слой 111 (211), второй внутренний приспосабливаемый слой 112 (212), первый армированный волокнами диэлектрический слой 121 (221), второй армированный волокнами диэлектрический слой 122 (222) и третий армированный волокнами диэлектрический слой 123 (223), показанные на фиг. 1a, 1б, 2a, 2б и 3a, соответственно.
Фиг. 4a включает иллюстрацию еще одного альтернативного варианта реализации структуры обтекателя. Для целей иллюстрации и как показано на фиг. 4а, структура 400 обтекателя может содержать компонент 410 внутреннего приспосабливаемого слоя, многослойный компонент 420, лежащий сверху компонента 410 внутреннего приспосабливаемого слоя, и компонент 440 наружного приспосабливаемого слоя, лежащий сверху многослойного компонента 420. Согласно конкретным вариантам реализации и как дополнительно показано на фиг. 4a, компонент 410 внутреннего приспосабливаемого слоя может содержать первый внутренний приспосабливаемый слой 411. Согласно еще одним вариантам реализации и как также показано на фиг. 4a, многослойный компонент 420 может содержать первый армированный волокнами диэлектрический слой 421, второй армированный волокнами диэлектрический слой 422, лежащий сверху первого армированного волокнами диэлектрического слоя 421, и третий армированный волокнами диэлектрический слой 423, лежащий сверху второго армированного волокнами диэлектрического слоя 422. Согласно некоторым вариантам реализации первый армированный волокнами диэлектрический слой 421 может содержать первый материал с низкой диэлектрической проницаемостью. Согласно еще одним вариантам реализации второй армированный волокнами диэлектрический слой 422 может содержать первый материал с высокой диэлектрической проницаемостью. Согласно еще одним вариантам реализации третий армированный волокнами диэлектрический слой 423 может содержать второй материал с низкой диэлектрической проницаемостью. . Согласно еще одним вариантам реализации и как также показано на фиг. 4a, компонент 440 наружного приспосабливаемого слоя может содержать первый наружный приспосабливаемый слой 441 и второй наружный приспосабливаемый слой 442.
Следует принимать во внимание, что структура 400 обтекателя и все компоненты, описанные со ссылкой на структуру 400 обтекателя, как показано на фиг. 4a, могут иметь любые характеристики, описанные в настоящем документе со ссылкой на соответствующие компоненты на фиг. 1a, 1б, 2a, 2б, 3a и 3б. В частности, характеристики структуры 400 обтекателя, компонента 410 внутреннего приспосабливаемого слоя, многослойного компонента 420, компонента 440 наружного приспосабливаемого слоя, первого внутреннего приспосабливаемого слоя 411, первого армированного волокнами диэлектрического слоя 421, второго армированного волокнами диэлектрического слоя 422 и третьего армированного волокнами диэлектрического слоя 423, показанных на фиг. 4a, могут иметь любую из соответствующих характеристик, описанных в настоящем документе со ссылкой на структуру 100 (101, 200, 201, 300, 301) обтекателя, компонент 110 (210, 310) внутреннего приспосабливаемого слоя, многослойный компонент 120 (220, 320), первый внутренний приспосабливаемый слой 111 (211, 311), второй внутренний приспосабливаемый слой 112 (212, 312), первый армированный волокнами диэлектрический слой 121 (221, 321), второй армированный волокнами диэлектрический слой 122 (222, 322) и третий армированный волокнами диэлектрический слой 123 (223, 323), показанные на фиг. 1a, 1б, 2a, 2б, 3a и 3б, соответственно.
Ссылаясь теперь конкретно на фиг. 4a, согласно некоторым вариантам реализации и как показано на фиг. 4a, первый наружный приспосабливаемый слой 441 компонента 440 наружного приспосабливаемого слоя может располагаться между вторым наружным приспосабливаемым слоем 442 и многослойным компонентом 420.
Согласно еще одним вариантам реализации диэлектрическая проницаемость первого наружного приспосабливаемого слоя 441 может быть меньше, чем диэлектрическая проницаемость второго наружного приспосабливаемого слоя 442.
Согласно конкретным вариантам реализации второй наружный приспосабливаемый слой 442 может содержать термореактивную пену или вспененный термопласт.
3
3
3
3
3
3
3
3
3
3
3
3
3
3
3
3
3
3
3
3
3
3
3
3
3
3
3
3
3
3
3
3
3
3
3
3
3
3
3
3
3
3
Согласно некоторым вариантам реализации, где второй наружный приспосабливаемый слой 442 содержит термореактивную пену, термореактивная пена может иметь конкретную плотность. Например, термореактивная пена второго наружного приспосабливаемого слоя 442 может иметь плотность по меньшей мере приблизительно 300 кг/м, такую как по меньшей мере приблизительно 310 кг/м, или по меньшей мере приблизительно 320 кг/м, или по меньшей мере приблизительно 330 кг/м, или по меньшей мере приблизительно 340 кг/м, или по меньшей мере приблизительно 350 кг/м, или по меньшей мере приблизительно 360 кг/м, или по меньшей мере приблизительно 370 кг/м, или по меньшей мере приблизительно 380 кг/м, или по меньшей мере приблизительно 390 кг/м, или по меньшей мере приблизительно 400 кг/м, или по меньшей мере приблизительно 410 кг/м, или по меньшей мере приблизительно 420 кг/м, или по меньшей мере приблизительно 430 кг/м, или по меньшей мере приблизительно 440 кг/м, или по меньшей мере приблизительно 450 кг/м, или по меньшей мере приблизительно 460 кг/м, или по меньшей мере приблизительно 470 кг/м, или по меньшей мере приблизительно 480 кг/м, или по меньшей мере приблизительно 490 кг/м, или даже по меньшей мере приблизительно 500 кг/м. Согласно еще одним вариантам реализации термореактивная пена второго наружного приспосабливаемого слоя 442 может иметь плотность не более чем приблизительно 1000 кг/м, такую как не более чем приблизительно 990 кг/м, или не более чем приблизительно 980 кг/м, или не более чем приблизительно 970 кг/м, или не более чем приблизительно 960 кг/м, или не более чем приблизительно 950 кг/м, или не более чем приблизительно 940 кг/м, или не более чем приблизительно 930 кг/м, или не более чем приблизительно 920 кг/м, или не более чем приблизительно 910 кг/м, или не более чем приблизительно 900 кг/м, или не более чем приблизительно 890 кг/м, или не более чем приблизительно 880 кг/м, или не более чем приблизительно 870 кг/м, или не более чем приблизительно 860 кг/м, или не более чем приблизительно 850 кг/м, или не более чем приблизительно 840 кг/м, или не более чем приблизительно 830 кг/м, или не более чем приблизительно 820 кг/м, или не более чем приблизительно 810 кг/м, или даже не более чем приблизительно 800 кг/м. Следует принимать во внимание, что плотность термореактивной пены второго наружного приспосабливаемого слоя 442 может находиться в диапазоне между любыми из минимальных и максимальных значений, указанных выше. Также следует принимать во внимание, что плотность термореактивной пены второго наружного приспосабливаемого слоя 442 может быть любым значением между любыми из минимальных и максимальных значений, указанных выше.
Согласно еще одним вариантам реализации, где второй наружный приспосабливаемый слой 442 содержит термореактивную пену, термореактивная пена может иметь конкретную диэлектрическую проницаемость. Например, термореактивная пена второго наружного приспосабливаемого слоя 442 может иметь диэлектрическую проницаемость по меньшей мере приблизительно 1,00, такую как по меньшей мере приблизительно 1,05, или по меньшей мере приблизительно 1,10, или по меньшей мере приблизительно 1,15, или по меньшей мере приблизительно 1,20, или по меньшей мере приблизительно 1,25, или по меньшей мере приблизительно 1,30, или по меньшей мере приблизительно 1,35, или по меньшей мере приблизительно 1,40, или по меньшей мере приблизительно 1,45, или по меньшей мере приблизительно 1,50, или по меньшей мере приблизительно 1,55, или по меньшей мере приблизительно 1,6, или по меньшей мере приблизительно 1,65, или по меньшей мере приблизительно 1,7, или по меньшей мере приблизительно 1,75, или по меньшей мере приблизительно 1,8, или по меньшей мере приблизительно 1,85, или по меньшей мере приблизительно 1,9, или по меньшей мере приблизительно 1,95, или по меньшей мере приблизительно 2,0, или по меньшей мере приблизительно 2,05, или по меньшей мере приблизительно 2,1, или по меньшей мере приблизительно 2,15, или даже по меньшей мере приблизительно 2,2. Согласно еще одним другим вариантам реализации термореактивная пена второго наружного приспосабливаемого слоя 442 может иметь диэлектрическую проницаемость не более чем приблизительно 3,0, или не более чем приблизительно 2,95, или не более чем приблизительно 2,9, или не более чем приблизительно 2,85, или не более чем приблизительно 2,80, или не более чем приблизительно 2,75, или не более чем приблизительно 2,7, или не более чем приблизительно 2,65, или не более чем приблизительно 2,6, или не более чем приблизительно 2,55, или даже не более чем приблизительно 2,5. Следует принимать во внимание, что диэлектрическая проницаемость термореактивной пены второго наружного приспосабливаемого слоя 442 может находиться в диапазоне между любыми из минимальных и максимальных значений, указанных выше. Также следует принимать во внимание, что диэлектрическая проницаемость термореактивной пены второго наружного приспосабливаемого слоя 442 может быть любым значением между любыми из минимальных и максимальных значений, указанных выше.
3
3
3
3
3
3
3
3
3
3
3
3
3
3
3
3
3
3
3
3
3
3
3
3
3
3
3
3
3
3
3
Согласно некоторым вариантам реализации, где второй наружный приспосабливаемый слой 442 содержит вспененный термопласт, вспененный термопласт может иметь конкретную плотность. Например, вспененный термопласт второго наружного приспосабливаемого слоя 442 может иметь плотность не более чем приблизительно 300 кг/м, такую как не более чем приблизительно 295 кг/м, или не более чем приблизительно 290 кг/м, или не более чем приблизительно 285 кг/м, или не более чем приблизительно 280 кг/м, или не более чем приблизительно 275 кг/м, или не более чем приблизительно 270 кг/м, или не более чем приблизительно 265 кг/м, или не более чем приблизительно 260 кг/м, или не более чем приблизительно 255 кг/м, или не более чем приблизительно 250 кг/м, или не более чем приблизительно 245 кг/м, или не более чем приблизительно 240 кг/м, или не более чем приблизительно 235 кг/м, или не более чем приблизительно 230 кг/м, или не более чем приблизительно 225 кг/м, или не более чем приблизительно 220 кг/м, или не более чем приблизительно 215 кг/м, или не более чем приблизительно 210 кг/м, или не более чем приблизительно 205 кг/м, или не более чем приблизительно 200 кг/м. Согласно еще одним вариантам реализации вспененный термопласт второго наружного приспосабливаемого слоя 442 может иметь плотность по меньшей мере приблизительно 1 кг/м, такую как по меньшей мере приблизительно 10 кг/м, или по меньшей мере приблизительно 15 кг/м, или по меньшей мере приблизительно 20 кг/м, или по меньшей мере приблизительно 25 кг/м, или по меньшей мере приблизительно 30 кг/м, или по меньшей мере приблизительно 35 кг/м, или по меньшей мере приблизительно 40 кг/м, или по меньшей мере приблизительно 45 кг/м, или по меньшей мере приблизительно 50 кг/м. Следует принимать во внимание, что плотность вспененного термопласта второго наружного приспосабливаемого слоя 442 может находиться в диапазоне между любыми из минимальных и максимальных значений, указанных выше. Также следует принимать во внимание, что плотность вспененного термопласта второго наружного приспосабливаемого слоя 442 может быть любым значением между любыми из минимальных и максимальных значений, указанных выше.
Согласно еще одним вариантам реализации, где второй наружный приспосабливаемый слой 442 содержит вспененный термопласт, вспененный термопласт может иметь конкретную диэлектрическую проницаемость. Например, вспененный термопласт второго наружного приспосабливаемого слоя 442 может иметь диэлектрическую проницаемость не более чем приблизительно 1,5, или не более чем приблизительно 1,45, или не более чем приблизительно 1,4, или не более чем приблизительно 1,35, или не более чем приблизительно 1,30, или не более чем приблизительно 1,25, или не более чем приблизительно 1,20, или не более чем приблизительно 1,15, или не более чем приблизительно 1,10, или не более чем приблизительно 1,05, или даже не более чем приблизительно 1,00. Согласно еще одним вариантам реализации вспененный термопласт второго наружного приспосабливаемого слоя 442 может иметь диэлектрическую проницаемость по меньшей мере приблизительно 0,01, такую как по меньшей мере приблизительно 0,05, или по меньшей мере приблизительно 0,10, или по меньшей мере приблизительно 0,15, или по меньшей мере приблизительно 0,20, или по меньшей мере приблизительно 1,75, или по меньшей мере приблизительно 1,8, или по меньшей мере приблизительно 1,85, или по меньшей мере приблизительно 1,9, или по меньшей мере приблизительно 1,95, или по меньшей мере приблизительно 2,0, или по меньшей мере приблизительно 2,05, или по меньшей мере приблизительно 2,1, или по меньшей мере приблизительно 2,15, или даже по меньшей мере приблизительно 2,2. Следует принимать во внимание, что диэлектрическая проницаемость вспененного термопласта второго наружного приспосабливаемого слоя 442 может находиться в диапазоне между любыми из минимальных и максимальных значений, указанных выше. Также следует принимать во внимание, что диэлектрическая проницаемость вспененного термопласта второго наружного приспосабливаемого слоя 442 может быть любым значением между любыми из минимальных и максимальных значений, указанных выше.
Согласно еще одним вариантам реализации второй наружный приспосабливаемый слой 442 может содержать синтактическую пену. Согласно еще одним вариантам реализации второй наружный приспосабливаемый слой 442 может содержать пенопласт с закрытыми порами. Согласно еще одним вариантам реализации второй наружный приспосабливаемый слой 442 может содержать комбинацию синтактической пены и пенопласта с закрытыми порами. Согласно еще одним вариантам реализации второй наружный приспосабливаемый слой 442 может содержать синтактическую пену, пенопласт с закрытыми порами, полиметакрилимид (ПМИ), поликарбонат (ПК), полиэфиримид (ПЭИ), поливинилхлорид (ПВХ), акрилонитрилбутадиенстирол (АБС), пенополистирол или их комбинации.
Согласно еще одним вариантам реализации второй наружный приспосабливаемый слой 442 может иметь конкретную толщину. Например, второй наружный приспосабливаемый слой 442 может иметь толщину по меньшей мере приблизительно 0,1 мм, такую как по меньшей мере приблизительно 0,3 мм, или по меньшей мере приблизительно 0,5 мм, или по меньшей мере приблизительно 0,7 мм, или по меньшей мере приблизительно 1,0 мм, или по меньшей мере приблизительно 1,3 мм, или по меньшей мере приблизительно 1,5 мм, или по меньшей мере приблизительно 1,7 мм, или по меньшей мере приблизительно 2,0 мм, или по меньшей мере приблизительно 2,5 мм, или по меньшей мере приблизительно 3,0 мм. Согласно еще одним вариантам реализации внутренний приспосабливаемый слой 100 может иметь толщину не более чем приблизительно 6,25 мм, такую как не более чем приблизительно 6,0 мм, или не более чем приблизительно 5,75 мм, или не более чем приблизительно 5,5 мм, или не более чем приблизительно 5,25 мм, или не более чем приблизительно 5,0 мм, или не более чем приблизительно 4,75 мм, или не более чем приблизительно 4,5 мм, или не более чем приблизительно 4,25 мм, или не более чем приблизительно 4,0 мм, или не более чем приблизительно 3,75 мм, или даже не более чем приблизительно 3,5 мм. Следует принимать во внимание, что толщина второго наружного приспосабливаемого слоя 442 может находиться в диапазоне между любыми из минимальных и максимальных значений, указанных выше. Также следует принимать во внимание, что толщина второго наружного приспосабливаемого слоя 442 может быть любым значением между любыми из минимальных и максимальных значений, указанных выше.
Фиг. 4б включает иллюстрацию другого альтернативного варианта реализации структуры обтекателя. Для целей иллюстрации и как показано на фиг. 4б, структура 401 обтекателя может содержать компонент 410 внутреннего приспосабливаемого слоя, многослойный компонент 420, лежащий сверху компонента 410 внутреннего приспосабливаемого слоя, и компонент 440 наружного приспосабливаемого слоя, лежащий сверху многослойного компонента 420. Согласно конкретным вариантам реализации и как дополнительно показано на фиг. 4б, компонент 410 внутреннего приспосабливаемого слоя может содержать первый внутренний приспосабливаемый слой 411 и второй внутренний приспосабливаемый слой 412. Согласно еще одним вариантам реализации и как также показано на фиг. 4б, многослойный компонент 420 может содержать первый армированный волокнами диэлектрический слой 421, второй армированный волокнами диэлектрический слой 422, лежащий сверху первого армированного волокнами диэлектрического слоя 421, и третий армированный волокнами диэлектрический слой 423, лежащий сверху второго армированного волокнами диэлектрического слоя 422. Согласно некоторым вариантам реализации первый армированный волокнами диэлектрический слой 421 может содержать первый материал с низкой диэлектрической проницаемостью. Согласно еще одним вариантам реализации второй армированный волокнами диэлектрический слой 422 может содержать первый материал с высокой диэлектрической проницаемостью. Согласно еще одним вариантам реализации третий армированный волокнами диэлектрический слой 423 может содержать второй материал с низкой диэлектрической проницаемостью. Согласно еще одним вариантам реализации и как также показано на фиг. 4б, компонент 440 наружного приспосабливаемого слоя может содержать первый наружный приспосабливаемый слой 441 и второй наружный приспосабливаемый слой 442.
Следует принимать во внимание, что структура 401 обтекателя и все компоненты, описанные со ссылкой на структуру 401 обтекателя, как показано на фиг. 4б, могут иметь любые характеристики, описанные в настоящем документе со ссылкой на соответствующие компоненты на фиг. 1a, 1б, 2a, 2б, 3a, 3б и 4a. В частности, характеристики структуры 401 обтекателя, компонента 410 внутреннего приспосабливаемого слоя, многослойного компонента 420, компонента 440 наружного приспосабливаемого слоя, первого внутреннего приспосабливаемого слоя 411, второго внутреннего приспосабливаемого слоя 412, первого армированного волокнами диэлектрического слоя 421, второго армированного волокнами диэлектрического слоя 422 и третьего армированного волокнами диэлектрического слоя 423, показанных на фиг. 4б, могут иметь любую из соответствующих характеристик, описанных в настоящем документе со ссылкой на структуру 100 (101, 200, 201, 300, 301) обтекателя, компонент 110 (210, 310) внутреннего приспосабливаемого слоя, многослойный компонент 120 (220), первый внутренний приспосабливаемый слой 111 (211), второй внутренний приспосабливаемый слой 112 (212), первый армированный волокнами диэлектрический слой 121 (221), второй армированный волокнами диэлектрический слой 122 (222) и третий армированный волокнами диэлектрический слой 123 (223), показанные на фиг. 1a, 1б, 2a, 2б и 3a, соответственно.
Фиг. 5a включает иллюстрацию еще одного альтернативного варианта реализации структуры обтекателя. Для целей иллюстрации и как показано на фиг. 5a, структура обтекателя 500 может содержать компонент 510 внутреннего приспосабливаемого слоя и многослойный компонент 520, лежащий сверху компонента 510 внутреннего приспосабливаемого слоя. Согласно конкретным вариантам реализации и как дополнительно показано на фиг. 5a, компонент 510 внутреннего приспосабливаемого слоя может содержать первый внутренний приспосабливаемый слой 511. Согласно еще одним вариантам реализации и как также показано на фиг. 5a, многослойный компонент 520 может содержать первый армированный волокнами диэлектрический слой 521, второй армированный волокнами диэлектрический слой 522, лежащий сверху первого армированного волокнами диэлектрического слоя 521, третий армированный волокнами диэлектрический слой 523, лежащий сверху второго армированного волокнами диэлектрического слоя 522, четвертый армированный волокнами диэлектрический слой 524, лежащий сверху третьего армированного волокнами диэлектрического слоя 523, и пятый армированный волокнами диэлектрический слой 525, лежащий сверху четвертого армированного волокнами диэлектрического слоя 524. Согласно некоторым вариантам реализации первый армированный волокнами диэлектрический слой 521 может содержать первый материал с низкой диэлектрической проницаемостью. Согласно еще одним вариантам реализации второй армированный волокнами диэлектрический слой 522 может содержать первый материал с высокой диэлектрической проницаемостью. Согласно еще одним вариантам реализации третий армированный волокнами диэлектрический слой 523 может содержать второй материал с низкой диэлектрической проницаемостью. Согласно еще одним вариантам реализации четвертый армированный волокнами диэлектрический слой 524 может содержать второй материал с высокой диэлектрической проницаемостью. Согласно еще одним вариантам реализации пятый армированный волокнами диэлектрический слой 525 может содержать третий материал с низкой диэлектрической проницаемостью.
Следует принимать во внимание, что структура 500 обтекателя и все компоненты, описанные со ссылкой на структуру 500 обтекателя, как показано на фиг. 5a, могут иметь любые характеристики, описанные в настоящем документе со ссылкой на соответствующие компоненты на фиг. 1a, 1б, 2a и 2б. В частности, характеристики структуры 500 обтекателя, компонента 510 внутреннего приспосабливаемого слоя, многослойного компонента 520, первого внутреннего приспосабливаемого слоя 511, второго внутреннего приспосабливаемого слоя 512, первого армированного волокнами диэлектрического слоя 521, второго армированного волокнами диэлектрического слоя 522 и третьего армированного волокнами диэлектрического слоя 523, показанных на фиг. 5a, могут иметь любую из соответствующих характеристик, описанных в настоящем документе со ссылкой на структуру 100 (101, 200, 201, 300, 301, 400, 401) обтекателя, компонент 110 (210, 310, 410) внутреннего приспосабливаемого слоя, многослойный компонент 120 (220, 320, 420), первый внутренний приспосабливаемый слой 111 (211, 311, 411), второй внутренний приспосабливаемый слой 112 (212, 312, 412), первый армированный волокнами диэлектрический слой 121 (221, 321, 421), второй армированный волокнами диэлектрический слой 122 (222) и третий армированный волокнами диэлектрический слой 123 (223, 323, 423), показанные на фиг. 1a, 1б, 2a и 2б, соответственно.
Ссылаясь теперь конкретно на фиг. 5a, согласно еще одним вариантам реализации второй материал с высокой диэлектрической проницаемостью четвертого армированного волокнами диэлектрического слоя 524 может иметь конкретную диэлектрическую проницаемость. Например, второй материал с высокой диэлектрической проницаемостью может иметь диэлектрическую проницаемость не более чем приблизительно 8, такую как не более чем приблизительно 8,75, или не более чем приблизительно 8,5, или не более чем приблизительно 8,25, или не более чем приблизительно 8,0, или не более чем приблизительно 7,75, или не более чем приблизительно 7,5, или не более чем приблизительно 7,25, или не более чем приблизительно 7,0, или не более чем приблизительно 6,75, или не более чем приблизительно 6,5, или не более чем приблизительно 6,25, или не более чем приблизительно 6,0, или не более чем приблизительно 5,75, или не более чем приблизительно 5,5, или не более чем приблизительно 5,25, или не более чем приблизительно 5,0. Согласно еще одним вариантам реализации второй материал с высокой диэлектрической проницаемостью может иметь диэлектрическую проницаемость по меньшей мере приблизительно 2,5, такую как по меньшей мере приблизительно 2,75, или по меньшей мере приблизительно 3,0, или по меньшей мере приблизительно 3,25, или по меньшей мере приблизительно 3,5, или по меньшей мере приблизительно 3,75, или по меньшей мере приблизительно 4,0, или по меньшей мере приблизительно 4,25, или по меньшей мере приблизительно 4,5, или даже по меньшей мере приблизительно 4,75. Следует принимать во внимание, что диэлектрическая проницаемость второго материала с высокой диэлектрической проницаемостью может находиться в диапазоне между любыми из минимальных и максимальных значений, указанных выше. Также следует принимать во внимание, что диэлектрическая проницаемость второго материала с высокой диэлектрической проницаемостью может быть любым значением между любыми из минимальных и максимальных значений, указанных выше.
Согласно еще одним вариантам реализации четвертый армированный волокнами диэлектрический слой 524 может иметь конкретную диэлектрическую проницаемость. Например, четвертый армированный волокнами диэлектрический слой 524 может иметь диэлектрическую проницаемость не более чем приблизительно 8, такую как не более чем приблизительно 8,75, или не более чем приблизительно 8,5, или не более чем приблизительно 8,25, или не более чем приблизительно 8,0, или не более чем приблизительно 7,75, или не более чем приблизительно 7,5, или не более чем приблизительно 7,25, или не более чем приблизительно 7,0, или не более чем приблизительно 6,75, или не более чем приблизительно 6,5, или не более чем приблизительно 6,25, или не более чем приблизительно 6,0, или не более чем приблизительно 5,75, или не более чем приблизительно 5,5, или не более чем приблизительно 5,25, или не более чем приблизительно 5,0. Согласно еще одним вариантам реализации четвертый армированный волокнами диэлектрический слой 524 может иметь диэлектрическую проницаемость по меньшей мере приблизительно 2,5, такую как по меньшей мере приблизительно 2,75, или по меньшей мере приблизительно 3,0, или по меньшей мере приблизительно 3,25, или по меньшей мере приблизительно 3,5, или по меньшей мере приблизительно 3,75, или по меньшей мере приблизительно 4,0, или по меньшей мере приблизительно 4,25, или по меньшей мере приблизительно 4,5, или даже по меньшей мере приблизительно 4,75. Следует принимать во внимание, что диэлектрическая проницаемость четвертого армированного волокнами диэлектрического слоя 524 может находиться в диапазоне между любыми из минимальных и максимальных значений, указанных выше. Также следует принимать во внимание, что диэлектрическая проницаемость четвертого армированного волокнами диэлектрического слоя 524 может быть любым значением между любыми из минимальных и максимальных значений, указанных выше.
Согласно еще одним вариантам реализации второй материал с высокой диэлектрической проницаемостью четвертого армированного волокнами диэлектрического слоя 524 может содержать стекловолокна в полимерной матрице. Согласно еще одним вариантам реализации второй материал с высокой диэлектрической проницаемостью четвертого армированного волокнами диэлектрического слоя 524 может содержать стекловолокна в полиэфирной матрице. Согласно еще одним вариантам реализации второй материал с высокой диэлектрической проницаемостью четвертого армированного волокнами диэлектрического слоя 524 может содержать стекловолокна в матрице из смолы. Согласно еще одним вариантам реализации второй материал с высокой диэлектрической проницаемостью четвертого армированного волокнами диэлектрического слоя 524 может содержать стекловолокна в матрице из цианатного сложного эфира. Согласно еще одним вариантам реализации второй материал с высокой диэлектрической проницаемостью четвертого армированного волокнами диэлектрического слоя 524 может содержать любую комбинацию стекловолокон в полимерной матрице, стекловолокон в полиэфирной матрице, стекловолокон в матрице из смолы и стекловолокон в матрице из цианатного сложного эфира.
Согласно еще одним вариантам реализации четвертый армированный волокнами диэлектрический слой 524 может содержать стекловолокна в полимерной матрице. Согласно еще одним вариантам реализации четвертый армированный волокнами диэлектрический слой 524 может содержать стекловолокна в полиэфирной матрице. Согласно еще одним вариантам реализации четвертый армированный волокнами диэлектрический слой 524 может содержать стекловолокна в матрице из смолы. Согласно еще одним вариантам реализации четвертый армированный волокнами диэлектрический слой 524 может содержать стекловолокна в матрице из цианатного сложного эфира. Согласно еще одним вариантам реализации четвертый армированный волокнами диэлектрический слой 524 может содержать любую комбинацию стекловолокон в полимерной матрице, стекловолокон в полиэфирной матрице, стекловолокон в матрице из смолы и стекловолокон в матрице из цианатного сложного эфира.
Согласно еще одним вариантам реализации четвертый армированный волокнами диэлектрический слой 524 может иметь конкретную толщину. Например, четвертый армированный волокнами диэлектрический слой 524 может иметь толщину по меньшей мере приблизительно 0,10 мм, такую как по меньшей мере приблизительно 0,11 мм, или по меньшей мере приблизительно 0,12 мм, или по меньшей мере приблизительно 0,13 мм, или по меньшей мере приблизительно 0,14 мм, или по меньшей мере приблизительно 0,15 мм, или по меньшей мере приблизительно 0,2 мм, или по меньшей мере приблизительно 0,3 мм, или по меньшей мере приблизительно 0,4 мм, или по меньшей мере приблизительно 0,5 мм, или по меньшей мере приблизительно 1,0 мм, или по меньшей мере приблизительно 1,5 мм, или даже по меньшей мере приблизительно 2,0 мм. Согласно еще одним вариантам реализации четвертый армированный волокнами диэлектрический слой 524 может иметь толщину не более чем приблизительно 6,5 мм, такую как не более чем приблизительно 6,0 мм, или не более чем приблизительно 5,5 мм, или не более чем приблизительно 5,0 мм, или не более чем приблизительно 4,5, или даже не более чем приблизительно 4,0 мм.Следует принимать во внимание, что толщина четвертого армированного волокнами диэлектрического слоя 524 может находиться в диапазоне между любыми из минимальных и максимальных значений, указанных выше. Также следует принимать во внимание, что толщина четвертого армированного волокнами диэлектрического слоя 524 может быть любым значением между любыми из минимальных и максимальных значений, указанных выше.
Согласно еще одним вариантам реализации третий материал с низкой диэлектрической проницаемостью пятого армированного волокнами диэлектрического слоя 525 может иметь конкретную диэлектрическую проницаемость. Например, третий материал с низкой диэлектрической проницаемостью может иметь диэлектрическую проницаемость не более чем приблизительно 3,5, такую как не более чем приблизительно 3,45, или не более чем приблизительно 3,4, или не более чем приблизительно 3,35, или не более чем приблизительно 3,3, или не более чем приблизительно 3,25, или не более чем приблизительно 3,2, или не более чем приблизительно 3,15, или не более чем приблизительно 3,1, или не более чем приблизительно 3,05, или даже не более чем приблизительно 3,0. Согласно еще одним вариантам реализации третий материал с низкой диэлектрической проницаемостью может иметь диэлектрическую проницаемость по меньшей мере приблизительно 1,5, такую как по меньшей мере приблизительно 1,55, или по меньшей мере приблизительно 1,6, или по меньшей мере приблизительно 1,65, или по меньшей мере приблизительно 1,7, или по меньшей мере приблизительно 1,75, или по меньшей мере приблизительно 1,8, или по меньшей мере приблизительно 1,85, или по меньшей мере приблизительно 1,9, или по меньшей мере приблизительно 1,95, или даже по меньшей мере приблизительно 2,0. Следует принимать во внимание, что диэлектрическая проницаемость третьего материала с низкой диэлектрической проницаемостью может находиться в диапазоне между любыми из минимальных и максимальных значений, указанных выше. Также следует принимать во внимание, что диэлектрическая проницаемость третьего материала с низкой диэлектрической проницаемостью может быть любым значением между любыми из минимальных и максимальных значений, указанных выше.
Согласно еще одним вариантам реализации пятый армированный волокнами диэлектрический слой 525 может иметь конкретную диэлектрическую проницаемость. Например, пятый армированный волокнами диэлектрический слой 525 может иметь диэлектрическую проницаемость не более чем приблизительно 3,5, такую как не более чем приблизительно 3,45, или не более чем приблизительно 3,4, или не более чем приблизительно 3,35, или не более чем приблизительно 3,3, или не более чем приблизительно 3,25, или не более чем приблизительно 3,2, или не более чем приблизительно 3,15, или не более чем приблизительно 3,1, или не более чем приблизительно 3,05, или даже не более чем приблизительно 3,0. Согласно еще одним вариантам реализации пятый армированный волокнами диэлектрический слой 525 может иметь диэлектрическую проницаемость по меньшей мере приблизительно 1,5, такую как по меньшей мере приблизительно 1,55, или по меньшей мере приблизительно 1,6, или по меньшей мере приблизительно 1,65, или по меньшей мере приблизительно 1,7, или по меньшей мере приблизительно 1,75, или по меньшей мере приблизительно 1,8, или по меньшей мере приблизительно 1,85, или по меньшей мере приблизительно 1,9, или по меньшей мере приблизительно 1,95, или даже по меньшей мере приблизительно 2,0. Следует принимать во внимание, что диэлектрическая проницаемость пятого армированного волокнами диэлектрического слоя 525 может находиться в диапазоне между любыми из минимальных и максимальных значений, указанных выше. Также следует принимать во внимание, что диэлектрическая проницаемость пятого армированного волокнами диэлектрического слоя 525 может быть любым значением между любыми из минимальных и максимальных значений, указанных выше.
Согласно еще одним вариантам реализации третий материал с низкой диэлектрической проницаемостью пятого армированного волокнами диэлектрического слоя 525 может содержать полиэтилен (ПЭ), полипропилен (ПП), политетрафторэтилен (ПТФЭ), полиамид (ПА) или их комбинации. Согласно еще одним вариантам реализации третий материал с низкой диэлектрической проницаемостью пятого армированного волокнами диэлектрического слоя 525 может содержать полиэтиленовые (ПЭ) волокна, полипропиленовые (ПП) волокна, политетрафторэтиленовые (ПТФЭ) волокна, полиамидные (ПА) волокна или их комбинации. Согласно еще одним вариантам реализации третий материал с низкой диэлектрической проницаемостью пятого армированного волокнами диэлектрического слоя 525 может содержать полиэтилен (ПЭ), полипропилен (ПП), политетрафторэтилен (ПТФЭ), полиамид (ПА), полиэтиленовые (ПЭ) волокна, полипропиленовые (ПП) волокна, политетрафторэтиленовые (ПТФЭ) волокна, полиамидные (ПА) волокна или их комбинации.
Согласно еще одним вариантам реализации пятый армированный волокнами диэлектрический слой 525 может содержать полиэтилен (ПЭ), полипропилен (ПП), политетрафторэтилен (ПТФЭ), полиамид (ПА) или их комбинации. Согласно еще одним вариантам реализации пятый армированный волокнами диэлектрический слой 525 может содержать полиэтиленовые (ПЭ) волокна, полипропиленовые (ПП) волокна, политетрафторэтиленовые (ПТФЭ) волокна, полиамидные (ПА) волокна или их комбинации. Согласно еще одним вариантам реализации пятый армированный волокнами диэлектрический слой 525 может содержать полиэтилен (ПЭ), полипропилен (ПП), политетрафторэтилен (ПТФЭ), полиамид (ПА), полиэтиленовые (ПЭ) волокна, полипропиленовые (ПП) волокна, политетрафторэтиленовые (ПТФЭ) волокна, полиамидные (ПА) волокна или их комбинации.
Согласно еще одним вариантам реализации пятый армированный волокнами диэлектрический слой 525 может иметь конкретную толщину. Например, пятый армированный волокнами диэлектрический слой 525 может иметь толщину по меньшей мере приблизительно 0,10 мм, такую как по меньшей мере приблизительно 0,11 мм, или по меньшей мере приблизительно 0,12 мм, или по меньшей мере приблизительно 0,13 мм, или по меньшей мере приблизительно 0,14 мм, или по меньшей мере приблизительно 0,15 мм, или по меньшей мере приблизительно 0,2 мм, или по меньшей мере приблизительно 0,3 мм, или по меньшей мере приблизительно 0,4 мм, или по меньшей мере приблизительно 0,5 мм, или по меньшей мере приблизительно 1,0 мм, или по меньшей мере приблизительно 1,5 мм, или даже по меньшей мере приблизительно 2,0 мм. Согласно еще одним вариантам реализации пятый армированный волокнами диэлектрический слой 525 может иметь толщину не более чем приблизительно 6,5 мм, такую как не более чем приблизительно 6,0 мм, или не более чем приблизительно 5,5 мм, или не более чем приблизительно 5,0 мм, или не более чем приблизительно 4,5, или даже не более чем приблизительно 4,0 мм.Следует принимать во внимание, что толщина пятого армированного волокнами диэлектрического слоя 525 может находиться в диапазоне между любыми из минимальных и максимальных значений, указанных выше. Также следует принимать во внимание, что толщина пятого армированного волокнами диэлектрического слоя 525 может быть любым значением между любыми из минимальных и максимальных значений, указанных выше.
Фиг. 5б включает иллюстрацию еще одного альтернативного варианта реализации структуры обтекателя. Для целей иллюстрации и как показано на фиг. 5б, структура 501 обтекателя может содержать компонент 510 внутреннего приспосабливаемого слоя и многослойный компонент 520, лежащий сверху компонента 510 внутреннего приспосабливаемого слоя. Согласно конкретным вариантам реализации и как дополнительно показано на фиг. 5б, компонент 510 внутреннего приспосабливаемого слоя может содержать первый внутренний приспосабливаемый слой 511 и второй внутренний приспосабливаемый слой 512. Согласно еще одним вариантам реализации и как также показано на фиг. 5б, многослойный компонент 520 может содержать первый армированный волокнами диэлектрический слой 521, второй армированный волокнами диэлектрический слой 522, лежащий сверху первого армированного волокнами диэлектрического слоя 521, третий армированный волокнами диэлектрический слой 523, лежащий сверху второго армированного волокнами диэлектрического слоя 522, четвертый армированный волокнами диэлектрический слой 524, лежащий сверху третьего армированного волокнами диэлектрического слоя 523, и пятый армированный волокнами диэлектрический слой 525, лежащий сверху четвертого армированного волокнами диэлектрического слоя 524. Согласно некоторым вариантам реализации первый армированный волокнами диэлектрический слой 521 может содержать первый материал с низкой диэлектрической проницаемостью. Согласно еще одним вариантам реализации второй армированный волокнами диэлектрический слой 522 может содержать первый материал с высокой диэлектрической проницаемостью. Согласно еще одним вариантам реализации третий армированный волокнами диэлектрический слой 523 может содержать второй материал с низкой диэлектрической проницаемостью. Согласно еще одним вариантам реализации четвертый армированный волокнами диэлектрический слой 524 может содержать второй материал с высокой диэлектрической проницаемостью. Согласно еще одним вариантам реализации пятый армированный волокнами диэлектрический слой 525 может содержать третий материал с низкой диэлектрической проницаемостью.
Следует принимать во внимание, что структура 501 обтекателя и все компоненты, описанные со ссылкой на структуру 501 обтекателя, как показано на фиг. 5б, могут иметь любые характеристики, описанные в настоящем документе со ссылкой на соответствующие компоненты на фиг. 1a, 1б, 2a, 2б и 5a. В частности, характеристики структуры 501 обтекателя, компонента 510 внутреннего приспосабливаемого слоя, многослойного компонента 520, первого внутреннего приспосабливаемого слоя 511, второго внутреннего приспосабливаемого слоя 512, первого армированного волокнами диэлектрического слоя 521, второго армированного волокнами диэлектрического слоя 522, третьего армированного волокнами диэлектрического слоя 523, четвертого армированного волокнами диэлектрического слоя 524 и пятого армированного волокнами диэлектрического слоя 525, показанных на фиг. 5б, могут иметь любую из соответствующих характеристик, описанных в настоящем документе со ссылкой на структуру 100 (101, 200, 201, 300, 301, 400, 401, 500) обтекателя, компонент 110 (210, 310, 410, 510) внутреннего приспосабливаемого слоя, многослойный компонент 120 (220, 320, 420, 520), первый внутренний приспосабливаемый слой 111 (211, 311, 411, 511), второй внутренний приспосабливаемый слой 112 (212, 312, 412), первый армированный волокнами диэлектрический слой 121 (221, 321, 421, 521), второй армированный волокнами диэлектрический слой 122 (222, 322, 422, 522), третий армированный волокнами диэлектрический слой 123 (223, 323, 423, 523), четвертый армированный волокнами диэлектрический слой 524 и пятый армированный волокнами диэлектрический слой 525, показанные на фиг. 1a, 1б, 2a, 2б и/или 5a, соответственно.
Согласно еще одним вариантам реализации структура 500 обтекателя с фиг. 5a и структура 501 обтекателя с фиг. 5б могут дополнительно содержать защитный слой (не показанный на фиг. 5a или 5б), лежащий сверху многослойного компонента 520. Следует принимать во внимание, что защитный слой может иметь любую из характеристик, описанных в настоящем документе со ссылкой на защитный слой 230, показанный на фиг. 2a и 2б.
Согласно еще одним вариантам реализации структура 500 обтекателя с фиг. 5a и структура 501 обтекателя с фиг. 5б могут дополнительно содержать компонент наружного приспосабливаемого слоя (не показанный на фиг. 5a или 5б), лежащий сверху многослойного компонента 520. Следует принимать во внимание, что компонент наружного приспосабливаемого слоя может иметь любую из характеристик, описанных в настоящем документе со ссылкой на компонент 440 наружного приспосабливаемого слоя, показанный на фиг. 3a, 3б, 4a и 4б.
Следует принимать во внимание, что согласно другим конкретным вариантам реализации любая структура обтекателя, описанная в настоящем документе (т.е. структуры 100, 101, 200, 201, 300, 301, 400, 401, 500 или 501 обтекателей), может альтернативно содержать промежуточный приспосабливаемый слой, расположенный между любыми двумя из армированных волокнами слоев. Согласно еще одним вариантам реализации любая структура обтекателя, описанная в настоящем документе (т.е. структуры 100, 101, 200, 201, 300, 301, 400, 401, 500 или 501 обтекателей), может альтернативно содержать промежуточный приспосабливаемый слой, расположенный между каждыми из армированных волокнами слоев в структуре обтекателя.
Согласно некоторым вариантам реализации промежуточный приспосабливаемый слой в структуре обтекателя может содержать полимерный смолистый материал. Согласно еще одним вариантам реализации промежуточный приспосабливаемый слой в структуре обтекателя может содержать синтактическую пену.
3
3
3
3
3
3
3
3
3
3
3
3
3
3
3
3
3
3
3
3
3
3
3
3
3
3
3
3
3
3
3
3
3
3
3
3
3
3
3
3
3
3
Согласно еще одним вариантам реализации промежуточный приспосабливаемый слой в структуре обтекателя может иметь конкретную плотность. Например, промежуточный приспосабливаемый слой в структуре обтекателя может иметь плотность по меньшей мере приблизительно 300 кг/м, такую как по меньшей мере приблизительно 310 кг/м, или по меньшей мере приблизительно 320 кг/м, или по меньшей мере приблизительно 330 кг/м, или по меньшей мере приблизительно 340 кг/м, или по меньшей мере приблизительно 350 кг/м, или по меньшей мере приблизительно 360 кг/м, или по меньшей мере приблизительно 370 кг/м, или по меньшей мере приблизительно 380 кг/м, или по меньшей мере приблизительно 390 кг/м, или по меньшей мере приблизительно 400 кг/м, или по меньшей мере приблизительно 410 кг/м, или по меньшей мере приблизительно 420 кг/м, или по меньшей мере приблизительно 430 кг/м, или по меньшей мере приблизительно 440 кг/м, или по меньшей мере приблизительно 450 кг/м, или по меньшей мере приблизительно 460 кг/м, или по меньшей мере приблизительно 470 кг/м, или по меньшей мере приблизительно 480 кг/м, или по меньшей мере приблизительно 490 кг/м, или даже по меньшей мере приблизительно 500 кг/м. Согласно еще одним вариантам реализации промежуточный приспосабливаемый слой в структуре обтекателя может иметь плотность не более чем приблизительно 1000 кг/м, такую как не более чем приблизительно 990 кг/м, или не более чем приблизительно 980 кг/м, или не более чем приблизительно 970 кг/м, или не более чем приблизительно 960 кг/м, или не более чем приблизительно 950 кг/м, или не более чем приблизительно 940 кг/м, или не более чем приблизительно 930 кг/м, или не более чем приблизительно 920 кг/м, или не более чем приблизительно 910 кг/м, или не более чем приблизительно 900 кг/м, или не более чем приблизительно 890 кг/м, или не более чем приблизительно 880 кг/м, или не более чем приблизительно 870 кг/м, или не более чем приблизительно 860 кг/м, или не более чем приблизительно 850 кг/м, или не более чем приблизительно 840 кг/м, или не более чем приблизительно 830 кг/м, или не более чем приблизительно 820 кг/м, или не более чем приблизительно 810 кг/м, или даже не более чем приблизительно 800 кг/м. Следует принимать во внимание, что плотность промежуточного приспосабливаемого слоя в структуре обтекателя может находиться в диапазоне между любыми из минимальных и максимальных значений, указанных выше. Также следует принимать во внимание, что промежуточный приспосабливаемый слой в структуре обтекателя может быть любым значением между любыми из минимальных и максимальных значений, указанных выше.
Согласно еще одним вариантам реализации промежуточный приспосабливаемый слой в структуре обтекателя может иметь конкретную диэлектрическую проницаемость. Например, промежуточный приспосабливаемый слой в структуре обтекателя может иметь диэлектрическую проницаемость по меньшей мере приблизительно 1,00, такую как по меньшей мере приблизительно 1,05, или по меньшей мере приблизительно 1,10, или по меньшей мере приблизительно 1,15, или по меньшей мере приблизительно 1,20, или по меньшей мере приблизительно 1,25, или по меньшей мере приблизительно 1,30, или по меньшей мере приблизительно 1,35, или по меньшей мере приблизительно 1,40, или по меньшей мере приблизительно 1,45, или по меньшей мере приблизительно 1,50, или по меньшей мере приблизительно 1,55, или по меньшей мере приблизительно 1,6, или по меньшей мере приблизительно 1,65, или по меньшей мере приблизительно 1,7, или по меньшей мере приблизительно 1,75, или по меньшей мере приблизительно 1,8, или по меньшей мере приблизительно 1,85, или по меньшей мере приблизительно 1,9, или по меньшей мере приблизительно 1,95, или по меньшей мере приблизительно 2,0, или по меньшей мере приблизительно 2,05, или по меньшей мере приблизительно 2,1, или по меньшей мере приблизительно 2,15, или даже по меньшей мере приблизительно 2,2. Согласно еще одним вариантам реализации промежуточный приспосабливаемый слой в структуре обтекателя может иметь диэлектрическую проницаемость не более чем приблизительно 3,0, или не более чем приблизительно 2,95, или не более чем приблизительно 2,9, или не более чем приблизительно 2,85, или не более чем приблизительно 2,80, или не более чем приблизительно 2,75, или не более чем приблизительно 2,7, или не более чем приблизительно 2,65, или не более чем приблизительно 2,6, или не более чем приблизительно 2,55, или даже не более чем приблизительно 2,5. Следует принимать во внимание, что диэлектрическая проницаемость промежуточного приспосабливаемого слоя в структуре обтекателя может находиться в диапазоне между любыми из минимальных и максимальных значений, указанных выше. Также следует принимать во внимание, что диэлектрическая проницаемость промежуточного приспосабливаемого слоя в структуре обтекателя может быть любым значением между любыми из минимальных и максимальных значений, указанных выше.
Согласно еще одним вариантам реализации промежуточный приспосабливаемый слой в структуре обтекателя может иметь конкретную толщину. Например, промежуточный приспосабливаемый слой в структуре обтекателя может иметь толщину по меньшей мере приблизительно 0,1 мм, такую как по меньшей мере приблизительно 0,3 мм, или по меньшей мере приблизительно 0,5 мм, или по меньшей мере приблизительно 0,7 мм, или по меньшей мере приблизительно 1,0 мм, или по меньшей мере приблизительно 1,3 мм, или по меньшей мере приблизительно 1,5 мм, или по меньшей мере приблизительно 1,7 мм, или по меньшей мере приблизительно 2,0 мм, или по меньшей мере приблизительно 2,5 мм, или по меньшей мере приблизительно 3,0 мм. Согласно еще одним вариантам реализации промежуточный приспосабливаемый слой в структуре обтекателя может иметь толщину не более чем приблизительно 6,5 мм, такую как не более чем приблизительно 6,25 мм, или не более чем приблизительно 6,0 мм, или не более чем приблизительно 5,75 мм, или не более чем приблизительно 5,5 мм, или не более чем приблизительно 5,25 мм, или не более чем приблизительно 5,0 мм, или не более чем приблизительно 4,75 мм, или не более чем приблизительно 4,5 мм, или не более чем приблизительно 4,25 мм, или не более чем приблизительно 4,0 мм, или не более чем приблизительно 3,75 мм, или даже не более чем приблизительно 3,5 мм. Следует принимать во внимание, что толщина промежуточного приспосабливаемого слоя в структуре обтекателя может находиться в диапазоне между любыми из минимальных и максимальных значений, указанных выше. Также следует принимать во внимание, что промежуточный приспосабливаемый слой в структуре обтекателя может быть любым значением между любыми из минимальных и максимальных значений, указанных выше.
Следует принимать во внимание, что обтекатель со структурой, образованной согласно вариантам реализации, описанным в настоящем документе, был сымитирован и показан как улучшающий рабочие характеристики обтекателя вплоть до 0,5 дБ или более при сополяризации в диапазонах частоты в K- и Ka-полосах по сравнению со сравнительными структурами обтекателей. Кроме того, обтекатель со структурой, образованной согласно вариантам реализации, описанным в настоящем документе, был сымитирован и показан как улучшающий рабочие характеристики обтекателя вплоть до 10 дБ или более при кросс-поляризации в диапазонах частоты в K- и Ka-полосах по сравнению со сравнительными структурами обтекателей.
Возможны многие различные аспекты и варианты реализации изобретения. Некоторые из этих аспектов и вариантов реализации изобретения описаны в данном документе. После прочтения этого описания специалисты в данной области техники поймут, что эти аспекты и варианты реализации изобретения являются только иллюстративными и не ограничивают объем данного изобретения. Варианты реализации изобретения могут соответствовать любому одному или более вариантам реализации изобретения, перечисленным ниже.
3
3
3
3
Вариант реализации изобретения 1. Структура обтекателя, содержащая: компонент внутреннего приспосабливаемого слоя, содержащий термореактивную пену с плотностью по меньшей мере приблизительно 300 кг/м и не более чем приблизительно 1000 кг/м{фактически 600 кг/м} и диэлектрической проницаемостью по меньшей мере приблизительно 1,05 и не более чем приблизительно 3 или вспененный термопласт с плотностью не более чем приблизительно 300 кг/м и диэлектрической проницаемостью не более чем приблизительно 1,5; и многослойный компонент, лежащий сверху компонента внутреннего приспосабливаемого слоя, причем многослойный компонент содержит: первый армированный волокнами диэлектрический слой, содержащий первый материал с низкой диэлектрической проницаемостью; второй армированный волокнами диэлектрический слой, содержащий первый материал с высокой диэлектрической проницаемостью и лежащий сверху первого армированного волокнами диэлектрического слоя; и третий армированный волокнами диэлектрический слой, содержащий второй материал с низкой диэлектрической проницаемостью и лежащий сверху второго армированного волокнами диэлектрического слоя.
Вариант реализации изобретения 2. Структура обтекателя, содержащая: компонент внутреннего приспосабливаемого слоя, содержащий синтактическую пену, поливинилхлорид (ПВХ), пенопласт с закрытыми порами или их комбинации; и многослойный компонент, лежащий сверху компонента внутреннего приспосабливаемого слоя, причем многослойный компонент содержит: первый армированный волокнами диэлектрический слой, содержащий первый материал с низкой диэлектрической проницаемостью; второй армированный волокнами диэлектрический слой, содержащий первый материал с высокой диэлектрической проницаемостью и лежащий сверху первого армированного волокнами диэлектрического слоя; и третий армированный волокнами диэлектрический слой, содержащий второй материал с низкой диэлектрической проницаемостью и лежащий сверху второго армированного волокнами диэлектрического слоя.
Вариант реализации изобретения 3. Структура обтекателя по любому из вариантов реализации 1 и 2, в которой компонент внутреннего приспосабливаемого слоя содержит синтактическую пену, поливинилхлорид (ПВХ), пенопласт с закрытыми порами или их комбинации.
Вариант реализации изобретения 4. Структура обтекателя по любому из вариантов реализации 1 и 2, в которой компонент внутреннего приспосабливаемого слоя имеет толщину по меньшей мере приблизительно 0,1 мм.
Вариант реализации изобретения 5. Структура обтекателя по любому из вариантов реализации 1 и 2, в которой компонент внутреннего приспосабливаемого слоя имеет толщину не более чем приблизительно 12,5 мм.
Вариант реализации изобретения 6. Структура обтекателя по любому из вариантов реализации 1 и 2, в которой компонент внутреннего приспосабливаемого слоя представляет один приспосабливаемый слой.
Вариант реализации изобретения 7. Структура обтекателя варианта реализации 6, в которой один приспосабливаемый слой компонента внутреннего приспосабливаемого слоя содержит синтактическую пену, поливинилхлорид (ПВХ), пенопласт с закрытыми порами или их комбинации.
Вариант реализации изобретения 8. Структура обтекателя варианта реализации 6, в которой один приспосабливаемый слой имеет толщину по меньшей мере приблизительно 0,1 мм.
Вариант реализации изобретения 9. Структура обтекателя варианта реализации 6, в которой один приспосабливаемый слой имеет толщину не более чем приблизительно 6,25 мм.
Вариант реализации изобретения 10. Структура обтекателя по любому из вариантов реализации 1 и 2, в которой компонент внутреннего приспосабливаемого слоя содержит первый внутренний приспосабливаемый слой и второй внутренний приспосабливаемый слой, причем второй внутренний приспосабливаемый слой расположен между первым внутренним приспосабливаемым слоем и многослойным компонентом, и причем диэлектрическая проницаемость первого внутреннего приспосабливаемого слоя меньше, чем диэлектрическая проницаемость второго внутреннего приспосабливаемого слоя.
Вариант реализации изобретения 11. Структура обтекателя варианта реализации 10, в которой первый внутренний приспосабливаемый слой компонента внутреннего приспосабливаемого слоя содержит синтактическую пену, поливинилхлорид (ПВХ), пенопласт с закрытыми порами или их комбинации.
Вариант реализации изобретения 12. Структура обтекателя варианта реализации 10, в которой второй внутренний приспосабливаемый слой компонента внутреннего приспосабливаемого слоя содержит синтактическую пену, поливинилхлорид (ПВХ), пенопласт с закрытыми порами или их комбинации.
Вариант реализации изобретения 13. Структура обтекателя варианта реализации 10, в которой первый внутренний приспосабливаемый слой имеет толщину по меньшей мере приблизительно 0,1 мм.
Вариант реализации изобретения 14. Структура обтекателя варианта реализации 10, в которой первый внутренний приспосабливаемый слой имеет толщину не более чем приблизительно 6,25 мм.
Вариант реализации изобретения 15. Структура обтекателя варианта реализации 10, в которой второй внутренний приспосабливаемый слой имеет толщину по меньшей мере приблизительно 0,1 мм.
Вариант реализации изобретения 16. Структура обтекателя варианта реализации 10, в которой второй внутренний приспосабливаемый слой имеет толщину не более чем приблизительно 6,25 мм.
Вариант реализации изобретения 17. Структура обтекателя по любому из вариантов реализации 1 и 2, в которой первый материал с низкой диэлектрической проницаемостью имеет диэлектрическую проницаемость не более чем приблизительно 3,5.
Вариант реализации изобретения 18. Структура обтекателя по любому из вариантов реализации 1 и 2, в которой первый материал с низкой диэлектрической проницаемостью имеет диэлектрическую проницаемость по меньшей мере приблизительно 1,5.
Вариант реализации изобретения 19. Структура обтекателя по любому из вариантов реализации 1 и 2, в которой первый материал с низкой диэлектрической проницаемостью содержит полиэтилен (ПЭ), полипропилен (ПП), политетрафторэтилен (ПТФЭ), полиамид (ПА), полиэтиленовые (ПЭ) волокна, полипропиленовые (ПП) волокна, политетрафторэтиленовые (ПТФЭ) волокна, полиамидные (ПА) волокна или их комбинации.
Вариант реализации изобретения 20. Структура обтекателя по любому из вариантов реализации 1 и 2, в которой первый материал с высокой диэлектрической проницаемостью имеет диэлектрическую проницаемость не более чем приблизительно 8.
Вариант реализации изобретения 21. Структура обтекателя по любому из вариантов реализации 1 и 2, в которой первый материал с высокой диэлектрической проницаемостью имеет диэлектрическую проницаемость по меньшей мере приблизительно 2,5.
Вариант реализации изобретения 22. Структура обтекателя по любому из вариантов реализации 1 и 2, в которой первый материал с высокой диэлектрической проницаемостью содержит стекловолокна в полимерной матрице, стекловолокна в полиэфирной матрице, стекловолокна в матрице из смолы, стекловолокна в матрице из цианатного сложного эфира или их комбинации.
Вариант реализации изобретения 23. Структура обтекателя по любому из вариантов реализации 1 и 2, в которой второй материал с низкой диэлектрической проницаемостью имеет диэлектрическую проницаемость не более чем приблизительно 3,5.
Вариант реализации изобретения 24. Структура обтекателя по любому из вариантов реализации 1 и 2, в которой второй материал с низкой диэлектрической проницаемостью имеет диэлектрическую проницаемость по меньшей мере приблизительно 1,5.
Вариант реализации изобретения 25. Структура обтекателя по любому из вариантов реализации 1 и 2, в которой второй материал с низкой диэлектрической проницаемостью содержит полиэтилен (ПЭ), полипропилен (ПП), политетрафторэтилен (ПТФЭ), полиамид (ПА), полиэтиленовые (ПЭ) волокна, полипропиленовые (ПП) волокна, политетрафторэтиленовые (ПТФЭ) волокна, полиамидные (ПА) волокна или их комбинации.
Вариант реализации изобретения 26. Структура обтекателя по любому из вариантов реализации 1 и 2, в которой первый армированный волокнами диэлектрический слой имеет диэлектрическую проницаемость не более чем приблизительно 3,5.
Вариант реализации изобретения 27. Структура обтекателя по любому из вариантов реализации 1 и 2, в которой первый армированный волокнами диэлектрический слой имеет диэлектрическую проницаемость по меньшей мере приблизительно 1,5.
Вариант реализации изобретения 28. Структура обтекателя по любому из вариантов реализации 1 и 2, в котором первый армированный волокнами диэлектрический слой содержит полиэтилен (ПЭ), полипропилен (ПП), политетрафторэтилен (ПТФЭ), полиамид (ПА), полиэтиленовые (ПЭ) волокна, полипропиленовые (ПП) волокна, политетрафторэтиленовые (ПТФЭ) волокна, полиамидные (ПА) волокна или их комбинации.
Вариант реализации изобретения 29. Структура обтекателя по любому из вариантов реализации 1 и 2, в которой второй армированный волокнами диэлектрический слой имеет диэлектрическую проницаемость не более чем приблизительно 8.
Вариант реализации изобретения 30. Структура обтекателя по любому из вариантов реализации 1 и 2, в которой второй армированный волокнами диэлектрический слой имеет диэлектрическую проницаемость по меньшей мере приблизительно 2,5.
Вариант реализации изобретения 31. Структура обтекателя по любому из вариантов реализации 1 и 2, в которой второй армированный волокнами диэлектрический слой содержит стекловолокна в полимерной матрице, стекловолокна в полиэфирной матрице, стекловолокна в матрице из смолы, стекловолокна в матрице из цианатного сложного эфира или их комбинации.
Вариант реализации изобретения 32. Структура обтекателя по любому из вариантов реализации 1 и 2, в которой третий армированный волокнами диэлектрический слой имеет диэлектрическую проницаемость не более чем приблизительно 3,5.
Вариант реализации изобретения 33. Структура обтекателя по любому из вариантов реализации 1 и 2, в которой третий армированный волокнами диэлектрический слой имеет диэлектрическую проницаемость по меньшей мере приблизительно 1,5.
Вариант реализации изобретения 34. Структура обтекателя по любому из вариантов реализации 1 и 2, в которой третий армированный волокнами диэлектрический слой содержит полиэтилен (ПЭ), полипропилен (ПП), политетрафторэтилен (ПТФЭ), полиамид (ПА), полиэтиленовые (ПЭ) волокна, полипропиленовые (ПП) волокна, политетрафторэтиленовые (ПТФЭ) волокна, полиамидные (ПА) волокна или их комбинации.
Вариант реализации изобретения 35. Структура обтекателя по любому из вариантов реализации 1 и 2, в которой многослойный компонент дополнительно содержит: четвертый армированный волокнами диэлектрический слой, содержащий второй материал с высокой диэлектрической проницаемостью и лежащий сверху третьего армированного волокнами диэлектрического слоя; и пятый армированный волокнами диэлектрический слой, содержащий третий материал с низкой диэлектрической проницаемостью и лежащий сверху четвертого армированного волокнами диэлектрического слоя.
Вариант реализации изобретения 36. Структура обтекателя варианта реализации 35, в которой второй материал с высокой диэлектрической проницаемостью имеет диэлектрическую проницаемость не более чем приблизительно 8.
Вариант реализации изобретения 37. Структура обтекателя варианта реализации 35, в которой второй материал с высокой диэлектрической проницаемостью имеет диэлектрическую проницаемость по меньшей мере приблизительно 2,5.
Вариант реализации изобретения 38. Структура обтекателя варианта реализации 35, в которой второй материал с высокой диэлектрической проницаемостью содержит стекловолокна в полимерной матрице, стекловолокна в полиэфирной матрице, стекловолокна в матрице из смолы, стекловолокна в матрице из цианатного сложного эфира или их комбинации.
Вариант реализации изобретения 39. Структура обтекателя варианта реализации 35, в которой третий материал с низкой диэлектрической проницаемостью имеет диэлектрическую проницаемость не более чем приблизительно 3,5.
Вариант реализации изобретения 40. Структура обтекателя варианта реализации 35, в которой третий материал с низкой диэлектрической проницаемостью имеет диэлектрическую проницаемость по меньшей мере приблизительно 1,5.
Вариант реализации изобретения 41. Структура обтекателя варианта реализации 35, в которой третий материал с низкой диэлектрической проницаемостью содержит полиэтилен (ПЭ), полипропилен (ПП), политетрафторэтилен (ПТФЭ), полиамид (ПА), полиэтиленовые (ПЭ) волокна, полипропиленовые (ПП) волокна, политетрафторэтиленовые (ПТФЭ) волокна, полиамидные (ПА) волокна или их комбинации.
Вариант реализации изобретения 42. Структура обтекателя варианта реализации 35, в которой четвертый армированный волокнами диэлектрический слой имеет диэлектрическую проницаемость не более чем приблизительно 8.
Вариант реализации изобретения 43. Структура обтекателя варианта реализации 35, в которой четвертый армированный волокнами диэлектрический слой имеет диэлектрическую проницаемость по меньшей мере приблизительно 2,5.
Вариант реализации изобретения 44. Структура обтекателя варианта реализации 35, в которой четвертый армированный волокнами диэлектрический слой содержит стекловолокна в полимерной матрице, стекловолокна в полиэфирной матрице, стекловолокна в матрице из смолы, стекловолокна в матрице из цианатного сложного эфира или их комбинации.
Вариант реализации изобретения 45. Структура обтекателя варианта реализации 35, в которой пятый армированный волокнами диэлектрический слой имеет диэлектрическую проницаемость не более чем приблизительно 3,5.
Вариант реализации изобретения 46. Структура обтекателя варианта реализации 35, в которой пятый армированный волокнами диэлектрический слой имеет диэлектрическую проницаемость по меньшей мере приблизительно 1,5.
Вариант реализации изобретения 47. Структура обтекателя варианта реализации 35, в которой пятый армированный волокнами диэлектрический слой содержит полиэтилен (ПЭ), полипропилен (ПП), политетрафторэтилен (ПТФЭ), полиамид (ПА), полиэтиленовые (ПЭ) волокна, полипропиленовые (ПП) волокна, политетрафторэтиленовые (ПТФЭ) волокна, полиамидные (ПА) волокна или их комбинации.
Вариант реализации изобретения 48. Структура обтекателя по любому из вариантов реализации 1 и 2, причем структура обтекателя дополнительно содержит защитный слой, лежащий сверху многослойного компонента.
Вариант реализации изобретения 49. Структура обтекателя по любому из вариантов реализации 1 и 2, причем структура обтекателя дополнительно содержит компонент наружного приспосабливаемого слоя, лежащий сверху многослойного компонента.
Вариант реализации изобретения 50. Структура обтекателя варианта реализации 49, в которой компонент наружного приспосабливаемого слоя содержит синтактическую пену, поливинилхлорид (ПВХ), пенопласт с закрытыми порами или их комбинации.
Вариант реализации изобретения 51. Структура обтекателя варианта реализации 49, в которой компонент наружного приспосабливаемого слоя имеет толщину по меньшей мере приблизительно 0,1 мм.
Вариант реализации изобретения 52. Структура обтекателя варианта реализации 49, в которой компонент наружного приспосабливаемого слоя имеет толщину не более чем приблизительно 12,5 мм.
Вариант реализации изобретения 53. Структура обтекателя варианта реализации 49, в которой компонент наружного приспосабливаемого слоя представляет один приспосабливаемый слой.
Вариант реализации изобретения 54. Структура обтекателя варианта реализации 53, в которой один приспосабливаемый слой компонента наружного приспосабливаемого слоя содержит синтактическую пену, поливинилхлорид (ПВХ), пенопласт с закрытыми порами или их комбинации.
Вариант реализации изобретения 55. Структура обтекателя варианта реализации 53, в которой один приспосабливаемый слой имеет толщину по меньшей мере приблизительно 0,1 мм.
Вариант реализации изобретения 56. Структура обтекателя варианта реализации 53, в которой один приспосабливаемый слой имеет толщину не более чем приблизительно 6,25 мм.
Вариант реализации изобретения 57. Структура обтекателя варианта реализации 49, в которой компонент наружного приспосабливаемого слоя содержит первый наружный приспосабливаемый слой и второй наружный приспосабливаемый слой, причем первый наружный приспосабливаемый слой расположен между вторым наружным приспосабливаемым слоем и многослойным компонентом, и причем диэлектрическая проницаемость первого наружного приспосабливаемого слоя меньше, чем диэлектрическая проницаемость второго наружного приспосабливаемого слоя.
Вариант реализации изобретения 58. Структура обтекателя варианта реализации 57, в которой первый наружный приспосабливаемый слой компонента наружного приспосабливаемого слоя содержит синтактическую пену, поливинилхлорид (ПВХ), пенопласт с закрытыми порами или их комбинации.
Вариант реализации изобретения 59. Структура обтекателя варианта реализации 57, в которой второй наружный приспосабливаемый слой компонента наружного приспосабливаемого слоя содержит синтактическую пену, поливинилхлорид (ПВХ), пенопласт с закрытыми порами или их комбинации.
Вариант реализации изобретения 60. Структура обтекателя варианта реализации 57, в которой первый наружный приспосабливаемый слой имеет толщину по меньшей мере приблизительно 0,1 мм.
Вариант реализации изобретения 61. Структура обтекателя варианта реализации 57, в которой первый наружный приспосабливаемый слой имеет толщину не более чем приблизительно 6,25 мм.
Вариант реализации изобретения 62. Структура обтекателя варианта реализации 57, в которой второй наружный приспосабливаемый слой имеет толщину по меньшей мере приблизительно 0,1 мм.
Вариант реализации изобретения 63. Структура обтекателя варианта реализации 57, в которой второй наружный приспосабливаемый слой имеет толщину не более чем приблизительно 6,25 мм.
Вариант реализации изобретения 64. Структура обтекателя варианта реализации 49, причем структура обтекателя дополнительно содержит защитный слой, лежащий сверху многослойного компонента.
Вариант реализации изобретения 65. Структура обтекателя по любому из предыдущих вариантов реализации, причем структура обтекателя имеет толщину по меньшей мере приблизительно 5 мм.
Вариант реализации изобретения 66. Структура обтекателя по любому из предыдущих вариантов реализации, причем структура обтекателя имеет толщину по меньшей мере приблизительно 20 мм.
Следует отметить, что не все действия, описанные выше в общем описании или примерах, необходимы, что часть конкретных действий может не требоваться, и что одно или несколько дополнительных действий могут быть выполнены в дополнение к описанным выше. Кроме того, порядок, в котором перечислены действия, не обязательно является порядком, в котором они выполняются.
Выгоды, другие преимущества и решения проблем были описаны выше по отношению к конкретным вариантам реализации изобретения. В то же время выгоды, преимущества, решения проблем и любой(ые) элемент(ы), который(е) может(гут) приводить к получению или улучшению любой выгоды, преимущества или решения, не должны рассматриваться в качестве существенно важных, требуемых или существенных признаков любого или всех пунктов формулы изобретения.
Описание и иллюстрации вариантов реализации изобретения, рассматриваемых в данном документе, предназначены для предоставления общего понимания схемы исполнения различных вариантов реализации. Описание и иллюстрации не предназначены для того, чтобы служить в качестве полного и исчерпывающего описания всех элементов и особенностей устройств и систем, в которых применяются описанные в данном документе варианты исполнения или способы. Отдельные варианты реализации изобретения также могут предлагаться совместно в одном варианте реализации, и наоборот, различные элементы, которые для краткости описаны в контексте одного варианта реализации, также могут предлагаться отдельно или в любом их сочетании. Кроме того, использование величин с указанием их числовых диапазонов охватывает каждое и любое их значение в пределах указанного диапазона. Многие другие варианты реализации могут становиться очевидными для специалистов в данной области техники только после изучения данного описания. Другие варианты реализации могут быть использованы и получены из данного описания, так что конструктивные замещения, разумные замены или другие изменения могут быть выполнены без отклонения от объема данного изобретения. Вследствие этого описание должно рассматриваться как иллюстративное, а не как ограничительное.